(57)【要約】  抗菌性材料の実施の形態が提供される。１つ以上の実施の形態において、抗菌性材料は、内部を取り囲む表面部分を含む無機基体と、その表面部分およびその内部のいずれか１つ以上に配置された抗菌剤とを含む。いくつかの実施の形態において、その無機基体はアルカリを含み、そのアルカリの少なくとも一部は表面部分上に存在する。別の実施の形態において、抗菌剤は基体中に注入されている。ある場合には、基体中に存在する非アルカリ成分が抗菌剤と置換されている。いくつかの実施の形態において、基体内の陰イオンが抗菌剤と置換されている。抗菌性材料を含む組成物が開示されており、抗菌性材料および組成物を製造する方法も提供される。
2017526680.tif 000002
【特許請求の範囲】
【請求項１】
抗菌性材料において、
アルカリを含む無機基体であって、内部を取り囲む表面部分を含む無機基体、および
前記表面部分と前記内部のいずれか１つ以上に配置された抗菌剤、
を含み、
前記アルカリの少なくとも一部が前記表面部分に存在する、抗菌性材料。
【請求項２】
抗菌性材料において、
内部を取り囲む表面部分を含む無機基体、および
前記表面部分と前記内部のいずれか１つ以上に配置された注入された抗菌剤、
を含む抗菌性材料。
【請求項３】
交換された抗菌剤をさらに含み、前記基体が、該抗菌剤により置換される非アルカリ成分を含むものである、請求項２記載の抗菌性材料。
【請求項４】
抗菌性材料において、
陰イオン、および内部を取り囲む表面部分を含む無機基体、および
前記表面部分と前記内部のいずれか１つ以上に配置された抗菌剤、
を含み、
前記陰イオンの少なくとも一部が前記抗菌剤と交換されている、抗菌性材料。
【請求項５】
前記抗菌剤から実質的になる浸出性物質をさらに含む、請求項１から４いずれか１項記載の抗菌性材料。
【請求項６】
前記抗菌剤が約１質量％から約４０質量％の範囲の量で存在する、請求項１から５いずれか１項記載の抗菌性材料。
【請求項７】
前記抗菌剤が銀含有作用物質を含み、
前記抗菌性材料が水溶液中で混ぜ合わされたときに、該抗菌性材料が、約０．０３百万分率（ｐｐｍ）から約５百万分率（ｐｐｍ）の範囲の銀イオンの浸出性を有する、請求項１から４いずれか１項記載の抗菌性材料。
【請求項８】
組成物において、
担体と、
内部を取り囲む表面部分を含む無機基体と、
前記表面部分と前記内部のいずれか１つ以上に配置された抗菌剤と、
を含み、
前記組成物が、
前記無機基体がアルカリを含み、該アルカリの少なくとも一部が前記無機基体の前記表面部分に残留すること、
前記抗菌剤が、前記基体の前記表面部分および前記内部のいずれか１つ以上に注入され、交換されていること、および
前記無機基体が陰イオンを含み、該陰イオンの少なくとも一部が前記抗菌剤と交換されていること、
のいずれか１つを特徴とする、組成物。
【請求項９】
抗菌性材料を形成する方法において、
無機基体を提供する工程、および
約５ＭＰａ以上の圧力で抗菌剤を前記無機基体中に交換し、注入して、抗菌性材料を提供する工程、
を有してなる方法。
【請求項１０】
前記抗菌性材料を担体と組み合わせる工程をさらに有する、請求項９記載の方法。
【発明の詳細な説明】
【関連出願の説明】
【０００１】
本出願は、その内容が依拠され、ここに全て引用される、２０１４年９月１９日に出願された米国仮特許出願第６２／０５２６９８号および２０１４年８月２９日に出願された米国仮特許出願第６２／０４３５４７号の米国法典第３５編第１１９条の下での優先権の恩恵を主張するものである。
【技術分野】
【０００２】
本開示は、基体中に交換され注入された抗菌剤を含む抗菌性材料、およびそのような抗菌性材料を含む組成物、およびその製造方法に関する。
【背景技術】
【０００３】
公知のアルカリ含有材料では、様々な作用物質（抗菌剤を含む）を基体中に交換するための確立されたイオン交換技法がしばしば利用される。ある場合には、この交換過程は、基体に色を与え、屈折率の異なる基体を製造し、その基体内に圧縮応力層または抗菌剤含有領域を生成し得る。既存の抗菌性材料は、製造するのに費用がかかり、放出機構が制御されない銀イオン技術を利用している。ある場合には、これらの材料は、水および／またはエタノールの混合物中の完全に可溶性の銀イオンと完全に可溶性の高分子、織物の耐久性のある軟質ポリウレタン表面中に被包されたマイクロメートルサイズのゼオライト担体、または銀イオンを含むコーティングを含有する。そのような材料は、そのアルカリ含有量および公知のイオン交換過程の制限により限定される。
【発明の概要】
【発明が解決しようとする課題】
【０００４】
したがって、利用する基体のアルカリ含有量により制限されない抗菌性材料であって、制御可能に放出され、他の浸出性物質の全てを除外して放出される、抗菌剤を調節可能な濃度で含む抗菌性材料が必要とされている。そのような材料を、適時かつ費用効果の高い様式で形成する方法も望ましい。
【課題を解決するための手段】
【０００５】
本開示の第１の態様は、内部を取り囲む表面部分を含む無機基体と、その表面部分およびその内部のいずれか１つ以上に配置された抗菌剤とを含む抗菌性材料に関する。その抗菌剤は、基体中に交換され、注入されてもよい。
【０００６】
１つ以上の実施の形態において、抗菌剤が表面部分および内部のいずれか１つ以上に配置されている場合でも、前記基体はアルカリを含み、そのアルカリの少なくとも一部は表面部分上に存在する。
【０００７】
１つ以上の実施の形態において、前記抗菌性材料は、表面部分および内部のいずれか１つ以上に配置された、注入された抗菌剤を含む。そのような実施の形態において、基体は、抗菌剤と交換される非アルカリ成分を含むことがある。その基体は、必要に応じて、アルカリ成分を実質的に含まない、すなわち、実質的に無アルカリであってよい。
【０００８】
１つ以上の実施の形態において、前記基体は陰イオン（例えば、酸素）を含み、その陰イオンの少なくとも一部が抗菌剤と交換される。１つ以上の実施の形態において、抗菌性材料は、基体中の約１マイクロメートル以上の深さで、Ｓｉ−ＯＨ、Ｈ2ＯおよびＨ3Ｏ+のいずれか１つ以上を含む。
【０００９】
１つ以上の実施の形態の抗菌性材料は、抗菌剤のみを含む浸出性物質を含む（すなわち、他の浸出性物質がない）。ある場合には、浸出性物質は、水分の存在下で放出される。ある場合には、浸出性物質は、約０．１百万分率（ｐｐｍ）以下の率で放出される。他の場合には、浸出性物質は、約０．０３ｐｐｍから約７ｐｐｍの率で放出される。さらなる場合には、浸出性物質は、約５ｐｐｍから約８０ｐｐｍの率で放出される。抗菌性材料が水溶液中に混ぜ合わされたか、別なふうに水溶液に暴露されたときに、そのような浸出率が示されるであろう。
【００１０】
前記抗菌剤は、約１質量％から約４０質量％の範囲の量で抗菌性材料中に存在することがある。抗菌剤の濃度は均一であることがある。
【００１１】
前記無機基体は、シートまたは粒子であってよい、および／または非晶質または結晶質であってよい。ある場合には、無機基体は、約１ナノメートル（ｎｍ）から約１０ミリメートル（ｍｍ）（例えば、約１ナノメートル（ｎｍ）から約１０００ナノメートル（ｎｍ）、約１マイクロメートル（μｍ）から約１０００マイクロメートル（μｍ）、または約１ミリメートル（ｍｍ）から約１０ミリメートル（ｍｍ））の範囲にある平均最長断面寸法を有する粒子を含むことがある。特定の実施において、無機基体は、約０．３μｍ、０．４μｍ、０．５μｍ、０．６μｍ、０．７μｍ、０．８μｍ、０．９μｍ、１μｍ、２μｍ、３μｍ、４μｍ、および５μｍまでの平均最長断面寸法を有する粒子を含むことがある。先の態様において、その粒子は、規則的な形状または不規則な形状を有することがある。
【００１２】
１つ以上の実施の形態の抗菌性材料は、その抗菌性材料が約０．００７ｇ／リットル以上の抗菌性材料濃度を有する水溶液中に存在し、その水溶液が２３℃の水中の大腸菌に暴露されて９０分後に、大腸菌の濃度において対数値で５以上の減少を示す。他の実施の形態において、抗菌性材料は、抗菌剤が、約０．０７ｇ／リットル以上の抗菌性材料濃度を有する水溶液と混ぜ合わされ、その水溶液が２３℃の水中の大腸菌に暴露されて１分後に、大腸菌の濃度において対数値で５以上の減少を示す。
【００１３】
１つ以上の実施の形態の抗菌性材料は、化粧品、口腔ケア製品、パーソナルケア製品、衣服ケア製品、ホームケア製品、自動車ケア製品、電子機器のタッチセンサー式表示画面またはカバープレート、電子機器の非タッチセンサー式構成部材、家電製品の表面、医療機器の表面、生物学的または医療用包装容器、もしくは乗り物構成部材の表面の一部を構成してよい。
【００１４】
本開示の第２の態様は、担体およびここに記載された抗菌性材料を含む組成物に関する。その担体は、界面活性剤、高分子またはそれらの組合せを含み得る。この組成物は、組成物が２３℃の水中の大腸菌に暴露されて９０分後に、大腸菌の濃度の対数値で５以上の減少を示すことがある。その組成物としては、化粧品、口腔ケア製品、パーソナルケア製品、衣服ケア製品、またはホームケア製品が挙げられるであろう。
【００１５】
本開示の第３の態様は、抗菌性材料を形成する方法であって、無機基体（ここに記載されたような）を提供する工程、約５ＭＰａ以上の圧力で抗菌剤を無機基体中に交換し、注入して、抗菌性材料を提供する工程を有してなる方法に関する。この方法は、抗菌性材料を、界面活性剤、高分子またはそれらの組合せなどの担体と混ぜ合わせる工程を含むことがある。
【００１６】
追加の特徴および利点が、以下の詳細な説明に述べられており、一部は、その説明から当業者に容易に明白となるか、または以下の詳細な説明、特許請求の範囲、並びに添付図面を含む、ここに記載されたような実施の形態を実施することによって認識されるであろう。
【００１７】
先の一般的な説明および以下の詳細な説明の両方とも、単に例示であり、請求項の性質および特徴を理解するための概要または骨子を提供することが意図されているのを理解すべきである。添付図面は、さらなる理解を与えるために含まれ、本明細書に包含され、その一部を構成する。図面は、１つ以上の実施の形態を図解しており、説明と共に、様々な実施の形態の原理および作動を説明する働きをする。
【図面の簡単な説明】
【００１８】
【図１Ａ】１つ以上の実施の形態のシート形態にある抗菌性材料の説明図
【図１Ｂ】１つ以上の実施の形態の微粒子形態にある抗菌性材料の説明図
【図２Ａ】１つ以上の実施の形態の抗菌性材料の説明図
【図２Ｂ】１つ以上の実施の形態の抗菌性材料の説明図
【図２Ｃ】１つ以上の実施の形態の抗菌性材料の説明図
【図２Ｄ】１つ以上の実施の形態の抗菌性材料の説明図
【図２Ｅ】１つ以上の実施の形態の抗菌性材料の説明図
【図２Ｆ】１つ以上の実施の形態の抗菌性材料の説明図
【図３】１つの実施の形態による、無機基体中に抗菌剤を交換し注入するためのシステムに用いられる浴および真空容器の概略図
【図４】別の実施の形態による、浴に浸漬された基体および容器を有する、図３に示されたシステムの概略図
【図５】実施例１および対照材料による、大腸菌および粒子を含むニュートリエント寒天平板培地の写真
【図６】実施例１の抗菌性材料と接触したときの、時間の関数としての大腸菌の不活性化を示すグラフ
【図７】抗菌性材料の表面上のナノ粒子としての抗菌剤の存在を示す、高角度環状暗視野（ＨＡＡＤＦ）撮像により得られた画像
【図８】様々な希釈での実施例３Ａ〜３Ｃの大腸菌の対数値の減少を示すグラフ
【図９】様々な希釈での、還元と再酸化の前後の実施例３Ｃの大腸菌の対数値の減少を示すグラフ
【図１０】塗料（界面活性剤を含まず）と混ぜ合わされた場合、並びに塗料および界面活性剤と混ぜ合わされた場合の実施例３Ｃおよび比較例３Ｄ〜３Ｆの抗菌活性を示すグラフ
【図１１】実施例４Ａおよび４Ｂの二次イオン質量分析法（ＳＩＭＳ）スペクトルを示すグラフ
【図１２】実施例４Ａ、比較例４Ｃおよび実施例４Ｄのフーリエ変換赤外（ＦＴＩＲ）スペクトル
【図１３】毎日測定した、実施例５の粒子から浸出した銀イオンの濃度を示すグラフ
【図１４】時間の関数としての実施例５の粒子から浸出した銀イオンの蓄積濃度を示すグラフ
【図１５】実施例７の粒子から浸出した銀イオンの濃度を示すチャート
【発明を実施するための形態】
【００１９】
ここで、その内のいくつかが添付図面に図解されている、様々な実施の形態および実施例を詳しく参照する。
【００２０】
本開示の第１の態様は、基体１１および抗菌剤を含む抗菌性材料１０に関する。ここに説明され、図１Ａおよび１Ｂに示されるように、基体１１は、内部１４を取り囲む表面部分１２を含む。抗菌剤は、基体の表面部分１２上、基体の内部１４内、または基体の表面部分１２と内部１４の両方に存在することがある。抗菌剤は、ここに説明されるように、交換され注入された成分として存在してもよく、様々な濃度レベルで様々な基体と組み合わせて使用することができる。
【００２１】
基体は、無機かつアルカリ含有または無アルカリのいずれかとして特徴付けられることがある。１つ以上の実施の形態において、基体としては、様々なガラス、ガラスセラミック、セラミックなどが挙げられる。基体の形状は、限定されず、微粒子基体（図１Ｂに示されるような）、シート状基体（図１Ａに示されるような）、または三次元形状の基体を含み得る。
【００２２】
微粒子基体が使用される場合、その粒子は、約１ナノメートル（ｎｍ）から約１０ミリメートル（ｍｍ）の範囲の平均最長断面寸法を有することがある。ここに用いたように、「最長断面寸法」という用語は、所定の品物（例えば、粒子、細孔など）の最長の一次元を称する。それゆえ、明白にするために、品物が円形状である場合、最長断面寸法はその直径であり；品物が長円形である場合、最長断面寸法は長円形の最長直径であり；品物が不規則形状である場合、最長断面寸法は、その周囲の２つの最も遠い対向する点の間の線である。ある場合には、粒子は、約１ナノメートル（ｎｍ）から約１０００ナノメートル（ｎｍ）、約１マイクロメートル（μｍ）から約１０００マイクロメートル（μｍ）、および約１ミリメートル（ｍｍ）から約１０ミリメートル（ｍｍ）の範囲の平均最長断面寸法を有することがある。特定の態様において、無機基体は、約０．３μｍ、０．４μｍ、０．５μｍ、０．６μｍ、０．７μｍ、０．８μｍ、０．９μｍ、１μｍ、２μｍ、３μｍ、４μｍ、および５μｍまでの平均最長断面寸法を有する粒子を含むことがある。この微粒子無機基体は、規則的な形状または不規則な形状を有することがある。その形状は、球形、台形、正方形、矩形、三角形、円柱形、菱面体、菱形十二面体、菱形三十面体、および菱形九十面体のいずれか１つ以上として特徴付けられるであろう。
【００２３】
シート状の形状を有する基体は、約１００μｍから約５ｍｍに及ぶ物理的厚さを示すことがある。例示の基体の物理的厚さは約１００μｍから約５００μｍに及ぶ（例えば、１００、２００、３００、４００または５００μｍ）。さらなる例示の基体の物理的厚さは約５００μｍから約１０００μｍに及ぶ（例えば、５００、６００、７００、８００、９００または１０００μｍ）。基体の物理的厚さは約１ｍｍを超えてもよい（例えば、約２、３、４、または５ｍｍ）。１つ以上の特定の実施の形態において、基体の物理的厚さは、２ｍｍ以下または１ｍｍ以下であることがある。それに加え、またはそれに代えて、シート状の基体が使用される場合、その基体の物理的厚さは、審美的および／または機能的理由のために、その寸法の１つ以上に沿って変わってもよい。例えば、基体の縁は、基体のより中央の領域と比べてより厚くてもよい。基体の長さ、幅および物理的厚さの寸法は、抗菌性材料１０の用途または利用法にしたがって変動してもよい。シートは、三次元形態で成形されてもよい、および／または剛性または柔軟性と特徴付けられてもよい。
【００２４】
基体の形状にかかわらず、基体は、表面傷の影響をなくすまたは低下させるために、酸磨きまたは他の様式で処理されてもよい。
【００２５】
１つ以上の実施の形態において、基体は、反応性環境中において不溶性であると特徴付けられることがある。基体に関してここに用いたように、「反応性環境」は、基体中のシリカ結合が劣化され得るまたは劣化される環境を含む。そのような反応性環境の例としては、基体と、約１０以上のｐＨまたは約２以下のｐＨを有する物質との間の接触が挙げられる。
【００２６】
基体は、無機であってよく、アルカリを含むまたは無アルカリであってよい。１つ以上の実施の形態において、基体は、非晶質であってよく、ガラスを含んでもよく、このガラスは、強化されていてもいなくてもよい。適切なガラスの例としては、ソーダ石灰ガラス、無アルカリガラス、アルカリアルミノケイ酸塩ガラス、アルカリ含有ホウケイ酸ガラスおよびアルカリアルミノホウケイ酸塩ガラスが挙げられる。いくつかの変種において、ガラスは、アルカリを含まないことがあり、特に、リチウム、ナトリウム、カリウム、ルビジウム、およびセシウムのいずれか１つ以上を含まないことがある。１つ以上の代わりの実施の形態において、基体は、ガラスセラミック基体などの結晶質基体（強化されていてもいなくてもよい）であることがある、またはサファイアなどの単結晶構造を含むことがある。適切なガラスセラミック基体の例としては、ベータスポジュメン（ＬｉおよびＣｕタイプの両方、並びにＬｉ、Ｃｕ、Ｍｇ、およびＮａの固溶体を含む）、ベータ石英（ベータユークリプタイトおよびバージライト(virgilite)を含む）、ネフェリン、カーネギーアイト、ポルサイト、リューサイト（Ｋ［ＡｌＳｉ2Ｏ6］）、トリシリシックフルオロマイカ（フロゴパイトおよび黒雲母を含む）、アルカリ担持コージエライトおよび大隅石、カナサイト、アグレル石およびフルオロアンフィボルを有する基体が挙げられる。１つ以上の特別な実施の形態において、基体は、非晶質基部（例えば、ガラス）および結晶質クラッド（例えば、サファイア層、多結晶アルミナ層および／またはスピネル（ＭｇＡｌ2Ｏ4）層）を含む。いくつかの実施の形態において、基体は、シリカ含有またはシリカ不含有（例えば、シリカを実質的に含まない）であることがある。基体は、酸化性または非酸化性と特徴付けられることがある。
【００２７】
基体は、実質的に光学的に透明であり、透き通っており、光散乱がないことがある。そのような実施の形態において、基体は、約８５％以上、約８６％以上、約８７％以上、約８８％以上、約８９％以上、約９０％以上、約９１％以上、または約９２％以上の、可視光範囲に亘る平均透過率を示す。１つ以上の代わりの実施の形態において、基体１１は、不透明である、または約１０％未満、約９％未満、約８％未満、約７％未満、約６％未満、約５％未満、約４％未満、約３％未満、約２％未満、約１％未満、または約０％未満の、可視光範囲に亘る平均透過率を示すことがある。１つ以上の実施の形態において、基体は、必要に応じて、白、黒、赤、青、緑、黄、オレンジなどの色を呈することがある。１つ以上の実施の形態において、基体は、約１．４５から約１．５５の範囲の屈折率を示すことがある。
【００２８】
基体は、様々な異なるプロセスを使用して提供してもよい。例えば、基体がガラスなどの非晶質基体を含む場合、様々な成形方法としては、フロートガラス法、並びにフュージョンドロー法およびスロットドロー法などのダウンドロー法が挙げられる。微粒子が使用される場合、基体は、ジェットミル粉砕、ボールミル粉砕、摩擦粉砕、空気および不活性ガス粉砕および／または当該技術分野で公知の他の技法を使用して微粒子にさらに形成してもよい。
【００２９】
基体は、一旦形成されたら、強化して、強化基体を形成してもよい。強化過程は、抗菌剤の基体中への交換および注入の前、後、もしくは同時に行ってもよい。ここに用いたように、「強化基体」という用語は、例えば、基体の表面部分１２における、より小さいイオンのより大きいイオンによるイオン交換によって、化学強化された基体を称することがある。しかしながら、熱強化、または圧縮応力領域と中央張力領域を形成するための基体の複数の部分間の熱膨張係数の不一致の使用などの、当該技術分野で公知の他の強化方法を利用して、強化基体を形成してもよい。
【００３０】
基体がイオン交換過程により化学強化される場合、基体中のイオンが表面部分１２から基体内の深さまで、同じ価数または酸化状態を有するより大きいイオンにより置換される、すなわち、交換される。イオン交換過程は、典型的に、基体中のより小さいイオンと交換されるべきより大きいイオンを含有する溶融塩浴中に基体を浸漬することによって行われる。以下に限られないが、浴の組成および温度、浸漬時間、塩浴（または複数の塩浴）中の基体の浸漬回数、多数の塩浴の使用、徐冷、洗浄などの追加の工程を含む、イオン交換過程のパラメータは、概して、基体の組成、および所望の圧縮応力（ＣＳ）、強化過程から生じる基体の圧縮応力層の深さ（または層の深さ）により決まることが当業者に認識されよう。一例として、アルカリ金属を含有するガラス基体のイオン交換は、以下に限られないが、より大きいアルカリ金属イオンの硝酸塩、硫酸塩、および塩化物などの塩を含有する少なくとも１つの溶融浴中の浸漬により行われることがある。溶融塩浴の温度は、典型的に、約３８０℃から約４５０℃の範囲にあり、一方で、浸漬時間は約１５分から約４０時間に及ぶ。しかしながら、先に記載されたものと異なる温度および浸漬時間も使用してよい。
【００３１】
その上、ガラス基体が多数のイオン交換浴中に浸漬され、浸漬の間に洗浄および／または徐冷工程が行われる、イオン交換過程の非限定的例が、ガラス基体が、多数の連続したイオン交換処理において、異なる濃度の塩浴中の浸漬により強化される、２００８年７月１１日に出願された米国仮特許出願第６１／０７９９９５号からの優先権を主張する、「Glass with Compressive Surface for Consumer Applications」と題する、Douglas C. Allen等により２００９年７月１０日に出願された米国特許出願第１２／５００６５０号明細書；およびガラス基体が、流出イオンで希釈された第１の浴中のイオン交換と、その後、第１の浴より小さい濃度の流出イオンを有する第２の浴中の浸漬により強化される、２００８年７月２９日に出願された米国仮特許出願第６１／０８４３９８号からの優先権を主張する、「Dual Stage Ion Exchange for Chemical Strengthening of Glass」と題する、２０１２年１１月２０日に発行された、Christopher M. Lee等の米国特許第８３１２７３９号明細書に記載されている。米国特許出願第１２／５００６５０号明細書および米国特許第８３１２７３９号明細書をここに全て引用する。
【００３２】
イオン交換により達成される化学強化の程度は、中央張力（ＣＴ）、表面ＣＳ、および層の深さ（ＤＯＬ）のパラメータに基づいて、定量化されることがある。表面ＣＳは、様々な深さでの強化ガラス内または表面近くで測定してよい。最大ＣＳ値は、強化基体の表面での実測ＣＳ（ＣＳs）を含むことがある。ガラス基体内の圧縮応力層に隣接した内側領域について算定されるＣＴは、ＣＳ、物理的厚さｔ、およびＤＯＬから計算することができる。ＣＳおよびＤＯＬは、当該技術分野で公知の手段を使用して測定される。そのような手段としては、以下に限られないが、株式会社ルケオ（日本国、東京都）により製造されているＦＳＭ−６０００などの市販の装置を使用した表面応力の測定（ＦＳＭ）を含み、ＣＳおよびＤＯＬを測定する方法は、「Standard Specification for Chemically Strengthened Flat Glass」と題するＡＳＴＭ  １４２２Ｃ−９９、および「Standard Test Method for Non-Destructive Photoelastic Measurement of Edge and Surface Stresses in Annealed, Heat-Strengthened, and Fully-Tempered Flat Glass」と題するＡＳＴＭ１２７９．１９７７９に記載されており、これらの内容をここに全て引用する。表面応力測定は、ガラス基体の複屈折に関連する応力光係数（ＳＯＣ）の正確な測定に依存する。次に、ＳＯＣは、その内容がここに全て引用される、両方とも「Standard Test Method for Measurement of Glass Stress-Optical Coefficient」と題するＡＳＴＭ標準Ｃ７７０−９８（２００８）に記載されているファイバおよび４点曲げ法、並びにバルクシリンダ法などの当該技術分野で公知の方法により測定される。ＣＳおよびＣＴの関係は、式（１）：
ＣＴ＝（ＣＳ・ＤＯＬ）／（ｔ−２ＤＯＬ）      （１）
により与えられ、式中、ｔは基体の物理的厚さ（μｍ）である。本開示の様々な部分において、ＣＴおよびＣＳは、ここで、メガパスカル（ＭＰａ）で表され、物理的厚さｔは、マイクロメートル（μｍ）またはミリメートル（ｍｍ）のいずれかで表され、ＤＯＬはマイクロメートル（μｍ）で表されている。
【００３３】
１つの実施の形態において、強化基体は、２５０ＭＰａ以上、３００ＭＰａ以上、例えば、４００ＭＰａ以上、４５０ＭＰａ以上、５００ＭＰａ以上、５５０ＭＰａ以上、６００ＭＰａ以上、６５０ＭＰａ以上、７００ＭＰａ以上、７５０ＭＰａ以上、または８００ＭＰａ以上の表面ＣＳを有し得る。強化基体は、１０μｍ以上、１５μｍ以上、２０μｍ以上（例えば、２５μｍ、３０μｍ、３５μｍ、４０μｍ、４５μｍ、５０μｍ以上）のＤＯＬおよび／または１０ＭＰａ以上、２０ＭＰａ以上、３０ＭＰａ以上、４０ＭＰａ以上（例えば、４２ＭＰａ、４５ＭＰａ、または５０ＭＰａ以上）であるが、１００ＭＰａ未満（例えば、９５、９０、８５、８０、７５、７０、６５、６０、５５ＭＰａ以下）であるＣＴを有することがある。１つ以上の特別な実施の形態において、強化基体は、以下の内の１つ以上を有する：５００ＭＰａ超の表面ＣＳ、１５μｍ超のＤＯＬ、および１８ＭＰａ超のＣＴ。
【００３４】
基体に使用してよい例示のガラスとしては、アルカリアルミノケイ酸塩ガラス組成物またはアルカリアルミノホウケイ酸塩ガラス組成物が挙げられるが、他のガラス組成物も考えられる。そのようなガラス組成物は、イオン交換法により化学強化することができる。一例のガラス組成物は、ＳｉＯ2、Ｂ2Ｏ3およびＮａ2Ｏを含み、ここで、（ＳｉＯ2＋Ｂ2Ｏ3）≧６６モル％およびＮａ2Ｏ≧９モル％である。ある実施の形態において、そのガラス組成物は、少なくとも６質量％の酸化アルミニウムを含む。さらなる実施の形態において、その基体は、アルカリ土類酸化物の含有量が少なくとも５質量％であるように、１種類以上のアルカリ土類酸化物を有するガラス組成物を含む。適切なガラス組成物は、いくつかの実施の形態において、Ｋ2Ｏ、ＭｇＯ、およびＣａＯの内の少なくとも１つをさらに含む。特別な実施の形態において、基体に使用されるガラス組成物は、６１〜７５モル％のＳｉＯ2、７〜１５モル％のＡｌ2Ｏ3、０〜１２モル％のＢ2Ｏ3、９〜２１モル％のＮａ2Ｏ、０〜４モル％のＫ2Ｏ、０〜７モル％のＭｇＯ、および０〜３モル％のＣａＯを含んで差し支えない。
【００３５】
基体に適したさらに別の例示のガラス組成物は、６０〜７０モル％のＳｉＯ2、６〜１４モル％のＡｌ2Ｏ3、０〜１５モル％のＢ2Ｏ3、０〜１５モル％のＬｉ2Ｏ、０〜２０モル％のＮａ2Ｏ、０〜１０モル％のＫ2Ｏ、０〜８モル％のＭｇＯ、０〜１０モル％のＣａＯ、０〜５モル％のＺｒＯ2、０〜１モル％のＳｎＯ2、０〜１モル％のＣｅＯ2、５０ｐｐｍ未満のＡｓ2Ｏ3、および５０ｐｐｍ未満のＳｂ2Ｏ3を含み、ここで、１２モル％≦（Ｌｉ2Ｏ＋Ｎａ2Ｏ＋Ｋ2Ｏ）≦２０モル％、および０モル％≦（ＭｇＯ＋ＣａＯ）≦１０モル％である。
【００３６】
基体に適したさらにまた別の例示のガラス組成物は、６３．５〜６６．５モル％のＳｉＯ2、８〜１２モル％のＡｌ2Ｏ3、０〜３モル％のＢ2Ｏ3、０〜５モル％のＬｉ2Ｏ、８〜１８モル％のＮａ2Ｏ、０〜５モル％のＫ2Ｏ、１〜７モル％のＭｇＯ、０〜２．５モル％のＣａＯ、０〜３モル％のＺｒＯ2、０．０５〜０．２５モル％のＳｎＯ2、０．０５〜０．５モル％のＣｅＯ2、５０ｐｐｍ未満のＡｓ2Ｏ3、および５０ｐｐｍ未満のＳｂ2Ｏ3を含み、ここで、１４モル％≦（Ｌｉ2Ｏ＋Ｎａ2Ｏ＋Ｋ2Ｏ）≦１８モル％、および２モル％≦（ＭｇＯ＋ＣａＯ）≦７モル％である。
【００３７】
特別な実施の形態において、基体に適したアルカリアルミノケイ酸塩ガラス組成物は、アルミナ、少なくとも１種類のアルカリ金属およびいくつかの実施の形態において、５０モル％超のＳｉＯ2、他の実施の形態において、少なくとも５８モル％のＳｉＯ2、さらに他の実施の形態において、少なくとも６０モル％のＳｉＯ2を含み、ここで、比（Ａｌ2Ｏ3＋Ｂ2Ｏ3）／Σ改質剤＞１であり、この比において、成分はモル％で表され、改質剤はアルカリ金属酸化物である。このガラス組成物は、特別な実施の形態において、５８〜７２モル％のＳｉＯ2、９〜１７モル％のＡｌ2Ｏ3、２〜１２モル％のＢ2Ｏ3、８〜１６モル％のＮａ2Ｏ、および０〜４モル％のＫ2Ｏを含み、比（Ａｌ2Ｏ3＋Ｂ2Ｏ3）／Σ改質剤＞１である。
【００３８】
さらに別の実施の形態において、基体は、６４〜６８モル％のＳｉＯ2、１２〜１６モル％のＮａ2Ｏ、８〜１２モル％のＡｌ2Ｏ3、０〜３モル％のＢ2Ｏ3、２〜５モル％のＫ2Ｏ、４〜６モル％のＭｇＯ、および０〜５モル％のＣａＯを含むアルカリアルミノケイ酸塩ガラス組成物であって、６６モル％≦ＳｉＯ2＋Ｂ2Ｏ3＋ＣａＯ≦６９モル％、Ｎａ2Ｏ＋Ｋ2Ｏ＋Ｂ2Ｏ3＋ＭｇＯ＋ＣａＯ＋ＳｒＯ＞１０モル％、５モル％≦ＭｇＯ＋ＣａＯ＋ＳｒＯ≦８モル％、（Ｎａ2Ｏ＋Ｂ2Ｏ3）−Ａｌ2Ｏ3≦２モル％、２モル％≦Ｎａ2Ｏ−Ａｌ2Ｏ3≦６モル％、および４モル％≦（Ｎａ2Ｏ＋Ｋ2Ｏ）−Ａｌ2Ｏ3≦１０モル％である、アルカリアルミノケイ酸塩ガラス組成物を含むことがある。
【００３９】
代わりの実施の形態において、基体は、２モル％以上のＡｌ2Ｏ3および／またはＺｒＯ2、または４モル％以上のＡｌ2Ｏ3および／またはＺｒＯ2を含むアルカリアルミノケイ酸塩ガラス組成物から構成されることがある。
【００４０】
いくつかの実施の形態において、基体は、約１４：１の、または約１３：１から約１５：１の範囲にある、ＳｉＯ2対Ａｌ2Ｏ3の比を有する。
【００４１】
基体１１が結晶質基体を含む場合、その基体は単結晶を含むことがあり、その単結晶はＡｌ2Ｏ3を含むことがある。そのような単結晶基体はサファイアと称される。他の適切な結晶質材料としては、多結晶アルミナ層および／またはスピネル（ＭｇＡｌ2Ｏ4）が挙げられる。
【００４２】
必要に応じて、結晶質基体はガラスセラミック基体を含むことがあり、その基体は、強化されていてもされていなくてもよい。適切なガラスセラミックの例としては、Ｌｉ2Ｏ−Ａｌ2Ｏ3−ＳｉＯ2系（すなわち、ＬＡＳ系）ガラスセラミック、ＭｇＯ−Ａｌ2Ｏ3−ＳｉＯ2系（すなわち、ＭＡＳ系）ガラスセラミック、および／またはβ石英固溶体、βスポジュメン固溶体、コージエライト、および二ケイ酸リチウムを含む主結晶相を有するガラスセラミックが挙げられる。このガラスセラミック基体は、ここに開示された化学強化法を使用して強化してもよい。１つ以上の実施の形態において、ＭＡＳ系ガラスセラミック基体は、Ｌｉ2ＳＯ4溶融塩中で強化してよく、それにより、Ｍｇ2+が２つのＬｉ+で交換され得る。
【００４３】
特別な実施の形態において、基体は、少なくとも５、少なくとも１０、少なくとも１５、または少なくとも２０のサンプルを使用したボール・オン・リング試験を使用して測定して、０．５％以上、０．６％以上、０．７％以上、０．８％以上、０．９％以上、１％以上、１．１％以上、１．２％以上、１．３％以上、１．４％以上、１．５％以上、またさらには２％以上の平均破壊歪みを、１つ以上の互いに反対にある主面の表面に示すことがある。特別な実施の形態において、基体１１は、約１．２％、約１．４％、約１．６％、約１．８％、約２．２％、約２．４％、約２．６％、約２．８％、または約３％以上の平均破壊歪みを、１つ以上の互いに反対の主面の表面に示すことがある。
【００４４】
適切な基体１１は、約３０ＧＰａから約１２０ＧＰａの範囲の弾性率（またはヤング率）を示すことがある。ある場合には、その基体の弾性率は、約３０ＧＰａから約１１０ＧＰａ、約３０ＧＰａから約１００ＧＰａ、約３０ＧＰａから約９０ＧＰａ、約３０ＧＰａから約８０ＧＰａ、約３０ＧＰａから約７０ＧＰａ、約４０ＧＰａから約１２０ＧＰａ、約５０ＧＰａから約１２０ＧＰａ、約６０ＧＰａから約１２０ＧＰａ、約７０ＧＰａから約１２０ＧＰａの範囲、およびそれらの間の全ての範囲と部分的な範囲にあることがある。
【００４５】
利用できる抗菌剤としては、様々な重金属イオン（例えば、Ａｇ、Ｃｕ、Ｚｎ、Ａｕイオン）のいずれか１つ以上が挙げられる。例えば、抗菌剤は、Ａｇ、Ｃｕ、Ｚｎ、およびＡｕのいずれか１つ以上の組合せを含んでよい。１つ以上の実施の形態において、抗菌剤は、基体１１の表面部分１２上におよび／または基体１１の内部１４中に交換され、注入されることがある。
【００４６】
１つ以上の実施の形態において、抗菌剤１６（図２Ａ〜２Ｆにおいて斑点区域として示されている）は、表面部分１２のみ、内部１４のみ、または表面部分１２と内部１４の両方に存在する。いくつかの実施の形態において、抗菌剤１６が存在する区域が、抗菌剤を含む領域の深さ（ＤＯＲ）として特徴付けられることがある。図２Ａおよび２Ｂに示されるように、抗菌剤１６は、内部１４のみに存在し、ＤＯＲ２０を有する。図２Ｃおよび２Ｄにおいて、抗菌剤１６は、表面部分１２のみに存在し、ＤＯＲ２０を有する。図２Ｅおよび２Ｆにおいて、抗菌剤１６は、内部１４および表面部分１２の両方に存在する。抗菌剤１６の濃度は、図２Ｅに示されるように、内部１４から表面部分１２へと変動してもよく、図２Ｆに示されるように、内部１４および表面部分１２において均一であってもよい。
【００４７】
１つ以上の実施の形態において、ＤＯＲは、基体の圧縮応力層と少なくとも部分的に重複する。いくつかの実施の形態において、圧縮応力層の深さ（ＤＯＬ）はＤＯＲより大きい。他の実施の形態において、ＤＯＬおよびＤＯＲはほぼ同じである。ＤＯＲは、抗菌性材料における目に見える着色を避け、基体内の抗菌剤の抗微生物効果を最大にするように、一般に制限されるであろう。
【００４８】
１つ以上の実施の形態において、ＤＯＲの平均厚さは、約１００マイクロメートル（μｍ）未満、約５０マイクロメートル（μｍ）未満、または約２０マイクロメートル（μｍ）未満であることがある。例えば、その平均厚さは、約０．０１マイクロメートル（μｍ）から約５０マイクロメートル（μｍ）、約０．０１マイクロメートル（μｍ）から約３０マイクロメートル（μｍ）、約０．０１マイクロメートル（μｍ）から約２５マイクロメートル（μｍ）、約０．０１マイクロメートル（μｍ）から約２０マイクロメートル（μｍ）、約０．０１マイクロメートル（μｍ）から約１８マイクロメートル（μｍ）、約０．０１マイクロメートル（μｍ）から約１６マイクロメートル（μｍ）、約０．０１マイクロメートル（μｍ）から約１４マイクロメートル（μｍ）、約０．０１マイクロメートル（μｍ）から約１２マイクロメートル（μｍ）、約０．０１マイクロメートル（μｍ）から約１０マイクロメートル（μｍ）、約０．０１マイクロメートル（μｍ）から約８マイクロメートル（μｍ）、約０．０１マイクロメートル（μｍ）から約６マイクロメートル（μｍ）、約０．０１マイクロメートル（μｍ）から約５マイクロメートル（μｍ）、約０．０１マイクロメートル（μｍ）から約４マイクロメートル（μｍ）、約０．１マイクロメートル（μｍ）から約２０マイクロメートル（μｍ）、約０．５マイクロメートル（μｍ）から約２０イクロメートル（μｍ）、約１マイクロメートル（μｍ）から約２０マイクロメートル（μｍ）、約２マイクロメートル（μｍ）から約２０マイクロメートル（μｍ）、約５マイクロメートル（μｍ）から約２０マイクロメートル（μｍ）、または約１０マイクロメートル（μｍ）から約２０マイクロメートル（μｍ）の範囲、
並びにそれらの間の全ての範囲および部分的な範囲にあることがある。
【００４９】
１つ以上の実施の形態において、抗菌剤は、抗菌性材料の約１質量パーセント（質量％）から約４０質量％の範囲の量で存在してよい。１つ以上の実施の形態において、抗菌剤は、約１質量％から約３８質量％、約１質量％から約３６質量％、約１質量％から約３４質量％、約１質量％から約３２質量％、約１質量％から約３０質量％、約１質量％から約２８質量％、約１質量％から約２６質量％、約１質量％から約２４質量％、約１質量％から約２２質量％、約１質量％から約２０質量％、約２質量％から約４０質量％、約３質量％から約４０質量％、約４質量％から約４０質量％、約５質量％から約４０質量％、約６質量％から約４０質量％、約７質量％から約４０質量％、約８質量％から約４０質量％、約９質量％から約４０質量％、約１０質量％から約４０質量％、約１２質量％から約４０質量％、約１４質量％から約４０質量％、約１６質量％から約４０質量％、約１８質量％から約４０質量％、約２０質量％から約４０質量％、約１質量％から約１０質量％、約１質量％から約８質量％、約１質量％から約６質量％、または約１質量％から約５質量％の範囲、並びにそれらの間の全ての範囲および部分的な範囲の量で抗菌性材料中に存在することがある。いくつかの実施の形態において、抗菌剤の先の濃度は、抗菌剤の酸化物形態（例えば、Ａｇ2Ｏ、Ｃｕ2Ｏ、ＣｕＯ、ＺｎＯ、およびＡｕ2Ｏ）の濃度で決定されることがある。
【００５０】
抗菌剤の濃度は、ＤＯＲの特定の厚さ内で定義されることがある。例えば、ＤＯＲの最も外側または最も内側の５０ナノメートル（ｎｍ）内の抗菌剤の濃度は、ＤＯＲのこの最も外側または最も内側の５０ナノメートル（ｎｍ）の総質量に基づいて、約４５質量％までである。いくつかの実施の形態において、ＤＯＲのこの最も外側または最も内側の５０ナノメートル内の抗菌剤の濃度は、約１０質量％まで、または約６質量％までである。
【００５１】
抗菌剤の交換および注入により、特有の組成を有する抗菌性材料が得られる。この組成は、抗菌剤の交換および注入の前および後の基体中に存在するアルカリ成分および非アルカリ成分で記載されることがある。
【００５２】
ここに用いたように、「交換」という用語は、基体１１の表面部分１２（および潜在的に内部１４）中への第１の陽イオンの導入および第１の陽イオンと同じ価数／電荷／酸化状態を有する他の陽イオンの置換または第１の陽イオンと異なる価数／電荷／酸化状態を有する他の陽イオンの置換を称する。１つ以上の実施の形態において、基体から出て置換（または交換）される他の陽イオンとしては、基体中のアルカリ成分が挙げられる。１つ以上の実施の形態において、基体から出て置換される他の陽イオンは、基体の非アルカリ成分である。ここに用いたように、「注入された」という用語は、第１の陽イオンが割れ目空間に導入される物理的過程による、基体の表面部分１２（および潜在的に内部１４）中への第１の陽イオンの導入を称する。この第１の陽イオンは、特定の環境において基体から放出される。
【００５３】
第１の陽イオン（「交換」および／または「注入」という用語と共に使用されるような）は、複数の種類の陽イオン（例えば、Ａｇ+、Ｎａ+およびＫ+などのいずれか１つ以上）を含んでよく、基体中の他の陽イオンよりも大きい陽イオンを含むことがある。交換は、基体の化学強化に関して先に言及されている；しかしながら、ここに記載された基体中に抗菌剤を交換するための過程は、圧力、温度および他のそのようなパラメータに関して、化学強化過程とは異なる方法を利用することに留意すべきである。この異なる方法の一例が、下記により詳しく説明され、ここに全てが引用される、２０１４年４月１０日に出願された米国仮特許出願第６１／９７７６９２号明細書に記載されている。
【００５４】
１つ以上の実施の形態において、抗菌剤は、基体１１が表面部分１２にいくらかのアルカリ成分を含むように、基体の表面部分および／または基体の内部に存在する。１つ以上の特定の実施の形態において、抗菌性材料（表面部分および／または内部）中に存在する抗菌剤の量は、抗菌剤の交換および注入の前に、基体中に存在するアルカリ成分の量より多い。基体中のアルカリ成分の元の量より多い量で抗菌性材料中に抗菌剤が存在することは、抗菌剤の基体中への注入を示す。
【００５５】
１つ以上の実施の形態において、抗菌性材料は、アルカリ成分を実質的に含まない基体を含む。ここに用いたように、「アルカリ成分を実質的に含まない」または「実質的に無アルカリ」という句は、置き換え可能であり、基体が約０．１質量％未満しか、または約０．０１質量％未満しかアルカリを含まないことを意味する。アルカリ成分を実質的に含まない基体を利用する１つ以上の実施の形態において、抗菌剤が基体中に交換される（すなわち、表面部分、内部、またはそれらの組合せ）。そのような実施の形態において、抗菌された抗菌剤は、基体中の１種類以上の非アルカリ成分を置換している。
【００５６】
１つ以上の実施の形態において、抗菌性材料は、陰イオンを含む基体を含み、抗菌剤は、基体中のその陰イオンの少なくとも一部を置換する。いくつかの実施の形態において、抗菌剤により置換される陰イオンとしては、酸素が挙げられるであろう。
【００５７】
いくつかの実施の形態において、抗菌性材料は、Ｓｉ−ＯＨ、Ｈ2ＯおよびＨ3Ｏ+のいずれか１つ以上を含み、これは、基体中の約１００ナノメートル（ｎｍ）以上の深さで存在することがあり、その深さは、表面部分１２から測定される。いくつかの実施の形態において、Ｓｉ−ＯＨ、Ｈ2ＯおよびＨ3Ｏ+のいずれか１つ以上は、約５００ナノメートル（ｎｍ）以上、約１マイクロメートル（μｍ）以上、約２マイクロメートル（μｍ）以上、約３マイクロメートル（μｍ）以上、約４マイクロメートル（μｍ）以上、約５マイクロメートル（μｍ）以上、約１０マイクロメートル（μｍ）以上、約１５マイクロメートル（μｍ）以上、約２０マイクロメートル（μｍ）以上、約２５マイクロメートル（μｍ）以上、約３０マイクロメートル（μｍ）以上、または約５００ナノメートル（ｎｍ）から約３０マイクロメートル（μｍ）の範囲の深さで存在することがある。ある場合には、Ｓｉ−ＯＨ、Ｈ2ＯおよびＨ3Ｏ+のいずれか１つ以上は、基体の全深さで存在することがある。そのような実施の形態において、抗菌剤は、基体の全厚中に交換され注入されたと特徴付けられるであろう。１つ以上の実施の形態において、抗菌性材料中に存在するＳｉ−ＯＨは、基体中に捕捉されたヒドロニウムイオン（Ｈ3Ｏ+）から形成される。そのようなイオンは、抗菌性材料が低温（例えば、約２００℃以下）で形成される場合に存在することがある。いくつかの実施の形態において、Ｓｉ−ＯＨの一部はＨ2Ｏを形成する。
【００５８】
１つ以上の実施の形態において、抗菌性材料は浸出性物質（すなわち基体から浸出する成分）を含む。１つ以上の実施の形態において、そのような浸出性物質は抗菌剤から実質的になる。
【００５９】
いくつかの実施の形態において、抗菌剤は、銀イオンの特定の浸出性を示す銀含有作用物質を含む。言い換えると、抗菌性材料は、そのような銀イオンの特定の浸出性を示すであろう。浸出性を決定するために、抗菌性材料を２分間に亘り異なる濃度（例えば、約７０ｍｇ／ｍｌから約７μｇ／ｍｌの範囲）で１ｍｌの水中に吊り下げた。次いで、溶液中の抗菌性材料を０．５μｍの薄膜フィルタに通して濾過した。溶液中に浸出した銀イオン（または他の抗菌剤）の量を、誘導結合プラズマ質量分析法（ＩＣＰ−ＭＳ）によって直ちに測定した。下記の浸出性率が、水および他の試験媒質中で示されることがある。例えば、抗菌剤が、約０．００７ｇ／ｌ以上（例えば、７０ｇ／ｌ）の濃度で水溶液中に存在するときに測定されるような、抗菌剤からの銀イオンの浸出性は、約０．１百万分率（ｐｐｍ）未満であろう。約０．１百万分率（ｐｐｍ）未満のこの浸出性率は、約１時間超、１日超、または７日超の期間に亘り示されるであろう。他の実施の形態において、抗菌剤が、約０．００７ｇ／ｌ以上（例えば、７０ｇ／ｌ）の濃度で水溶液中に存在するときに測定されるような、抗菌剤からの銀イオンの浸出性は、約０．０３百万分率（ｐｐｍ）から約７百万分率（ｐｐｍ）の範囲にあるであろうし、これは、約１時間超、１日超、または７日超の期間に亘り示されるであろう。ある場合には、そのような浸出性は、１００日以上、またさらには２００日以上に亘り示されるであろう。ある場合には、銀イオンの浸出性は、約０．０３百万分率（ｐｐｍ）から約６．５百万分率（ｐｐｍ）、約０．０３百万分率（ｐｐｍ）から約６百万分率（ｐｐｍ）、約０．０３百万分率（ｐｐｍ）から約５．５百万分率（ｐｐｍ）、約０．０３百万分率（ｐｐｍ）から約５百万分率（ｐｐｍ）、約０．０３百万分率（ｐｐｍ）から約４．５百万分率（ｐｐｍ）、約０．０３百万分率（ｐｐｍ）から約４百万分率（ｐｐｍ）、約０．０３百万分率（ｐｐｍ）から約３．５百万分率（ｐｐｍ）、約０．０３百万分率（ｐｐｍ）から約３百万分率（ｐｐｍ）、約０．０３百万分率（ｐｐｍ）から約２．５百万分率（ｐｐｍ）、約０．０３百万分率（ｐｐｍ）から約２百万分率（ｐｐｍ）、約０．０５百万分率（ｐｐｍ）から約５百万分率（ｐｐｍ）、約０．１百万分率（ｐｐｍ）から約５百万分率（ｐｐｍ）、約０．５百万分率（ｐｐｍ）から約５百万分率（ｐｐｍ）、約１百万分率（ｐｐｍ）から約５百万分率（ｐｐｍ）、約１．５百万分率（ｐｐｍ）から約５百万分率（ｐｐｍ）、約２百万分率（ｐｐｍ）から約５百万分率（ｐｐｍ）、または約３百万分率（ｐｐｍ）から約５百万分率（ｐｐｍ）の範囲、およびそれらの間の全ての範囲と部分的な範囲にあるであろう。さらなる実施において、抗菌剤からの銀イオンの浸出性は、約５ｐｐｍから約８０ｐｐｍの範囲、およびそれら間の全ての範囲と部分的な範囲にあるであろう。
【００６０】
１つ以上の実施の形態の抗菌性材料からの抗菌剤の放出制御を、公知のゼオライト系または有機系（もしくは高分子系）抗菌性材料と比べることができる。公知のゼオライト系または高分子系抗菌性材料は、開放構造を有し、それゆえ、その中に収容される抗菌剤を急激に放出し、また他の望ましくない浸出性物質（すなわち、抗菌剤以外の浸出性物質）も放出することがある。本開示の１つ以上の実施の形態の抗菌性材料の構造は、ガラス質の非晶質構造と特徴付けられることがある。それに対し、公知のゼオライト系抗菌性材料は、細孔径が約４Åから約１５Åの範囲にある、結晶秩序が長い範囲にあるセラミック結晶質構造を有する。本開示の抗菌性材料の１つ以上の実施の形態の閉じた構造は、表面でしか抗菌剤の放出を可能にせず、内部に収容された抗菌剤は、放出のために内部から表面に拡散または移動する。これにより、公知のゼオライト系材料の開放構造により可能な急激な放出ではなく、抗菌剤の制御された長期の放出が供される。さらに、浸出性物質として抗菌剤のみが放出されることは、他の望ましくない浸出性物質を放出し得る、公知の有機系または高分子系抗菌性材料から区別することができる。
【００６１】
いくつかの実施の形態において、前記抗菌性材料は、著しく小さい表面積（公知のゼオライト系抗菌性材料と比べて）を有するにもかかわらず、このような増加した抗菌活性を示す。例えば、いくつかの実施の形態において、この抗菌性材料は、小さい微粒子形態で提供されることがあり、約０．５ｍ2／ｇ以下の表面積を有する。その一方、公知のゼオライト系抗菌性材料の表面積は、約１５０ｍ2／ｇ以上である。
【００６２】
ここに記載された抗菌性材料は、様々な微生物（例えば、細菌、ウイルスおよび真菌）に対する抗微生物効果を示す。ここに記載される抗微生物効果は、ここに記載されるように、抗菌性材料と担体との組合せによっても示される。
【００６３】
１つ以上の実施の形態において、抗菌性材料は、以下の細菌：黄色ブドウ球菌、エンテロバクター・アエロゲネス、緑膿菌、メチシリン耐性黄色ブドウ球菌、および大腸菌のいずれか１つ以上において対数値で２以上の減少（例えば、対数値で約２．５以上の減少、対数値で約３以上の減少、対数値で約３．５以上の減少、対数値で約４以上の減少、対数値で約５以上の減少、または対数値で約５．５以上の減少）を示す。
【００６４】
１つ以上の特定の実施の形態において、抗菌性材料は、抗菌性材料が、約０．００７ｇ／ｌ以上の抗菌性材料濃度を有する水溶液中に存在し、その水溶液が２３℃の水中の大腸菌に暴露されて９０分後に、大腸菌の濃度において対数値で５以上の減少を示す。１つ以上の実施の形態において、抗菌性材料は、その抗菌剤が、約０．０７ｇ／リットル以上の抗菌性材料濃度を有する水溶液と混ぜ合わされ、その水溶液が２３℃の水中の大腸菌に暴露されて１分後に、大腸菌の濃度において対数値で５以上の減少を示す。
【００６５】
１つ以上の実施の形態の抗菌性材料は、ＪＩＳ  Ｚ  ２８０１（２０００）試験条件下または細菌に関する改定ＪＩＳ  Ｚ  ２８０１（２０００）試験の下で細菌のそのような対数値の減少を示し、ＪＩＳ  Ｚ  ２８０１（２０００）の改定条件は、約２４時間に亘り約３８パーセントから約４２パーセントの湿度でその抗菌性材料を摂氏約２３度から摂氏約３７度の温度に加熱する工程と、その後、約６時間から約２４時間に亘る乾燥を含む。１つ以上の実施の形態において、細菌のこれらの対数値の減少は、乾燥試験の下で示される。この乾式試験は、ここに完全に述べられているかのように引用される、米国仮特許出願第６１／９０８４０１号明細書に記載されている。乾燥試験下では、接種材料を以下のように調製した：ニュートリエント寒天培地に、複数の細菌性生物を有する株の一部を接種して、培養物を形成し；その培養物をインキュベーションして、第１のインキュベーションされた培養物を形成し；第１のインキュベーションされた培養物の一部をニュートリエント寒天培地と共にインキュベーションして、第２のインキュベーションされた培養物を形成し；第２のインキュベーションされた培養物の一部をニュートリエント寒天培地と共にインキュベーションして、第３のインキュベーションされた培養物を形成し；第３のインキュベーションされた培養物を約４８時間に亘りインキュベーションして、複数の細菌集落を有する接種試験板を形成し；複数の細菌集落の一部を、１５％ウシ胎仔血清（ＦＢＳ）を有する最小必須培地溶液の緩衝試験溶液中に懸濁させ；その試験溶液を約７から８のｐＨに調節し；この試験溶液に約１０質量％から３０質量％の濃度で有機質汚れの血清を加える。これらのサンプルの各々に接種材料を接種し、約２時間に亘りインキュベーションした。次いで、各サンプルを中和溶液中で洗浄して、残留試験接種材料を形成する。次いで、残留試験接種材料中の体積当たりの生存細菌集落の数を計数して、残留試験接種材料中の生存細菌集落の数の減少パーセントを計算した（対照残留接種材料に対して）。
【００６６】
ある場合には、前記抗菌性材料は、殺菌剤試験条件としての銅合金の有効性のＥＰＡ試験方法（「ＥＰＡ試験」）の下で、黄色ブドウ球菌、エンテロバクター・アエロゲネス、緑膿菌、メチシリン耐性黄色ブドウ球菌、および大腸菌の少なくとも１つにおける対数値で２以上の減少を示す。いくつかの実施の形態において、そのような抗菌性材料は、銅含有抗菌剤を含む。
【００６７】
１つ以上の実施の形態において、前記抗菌性材料は、ウイルスを評価するための改定ＪＩＳ  Ｚ  ２８０１（２０００）試験条件下（以下、「ウイルスに関する改定ＪＩＳ  Ｚ  ２８０１」）で、インフルエンザウイルス、ヒト免疫不全ウイルス、およびマウスノロウイルスのいずれか１つ以上の濃度において、対数値で０．５以上の減少（例えば、対数値で１以上の減少、または対数値で２以上の減少）を示す。
【００６８】
ウイルスに関する改定ＪＩＳ  Ｚ  ２８０１試験は以下の手順を含む。試験すべき各材料（例えば、抗菌性材料および任意の比較材料）について、その材料の３個のサンプル（個々の無菌ペトリ皿内に収容される）の各々に、２０μＬの試験ウイルス（抗菌活性が測定される場合）、もしくは試験ウイルスを含むものと含まないもの（細胞毒性が測定される場合）の５％のウシ胎仔血清の有機質汚れを含む試験媒質を接種する。次いで、この接種材料をフイルムで覆い、このフイルムを、試験ウイルスおよび／または試験媒質がフイルムに亘り広がるが、フイルムの縁を越えて広がらないように押し付ける。各サンプルに接種したときに、暴露時間が始まる。接種サンプルを、２時間に亘り４２％の相対湿度の室温（約２０℃）に設定された調整室に移す。対照サンプルに関する暴露時間を以下に論じる。２時間の暴露時間後、無菌鉗子を使用してフイルムを持ち上げ、試験ウイルスおよび／または試験媒質の２．００ｍＬのアリコートを、材料の各サンプルおよび各サンプルを覆うのに使用したフイルムの裏側（すなわち、サンプルに暴露されたフイルムの側）に個別にピペットで移す。各サンプルの表面を、無菌プラスチック製細胞スクレーパーで個別に擦り取って、試験ウイルスまたは試験媒質を収集する。試験ウイルスおよび／または試験媒質を収集し（１０-2の希釈）、ボルテックスミキサを使用して混合し、連続した１０倍希釈物を調製する。次いで、これらの希釈物を、抗菌活性および／または細胞毒性について検定する。
【００６９】
ウイルスに関する改定ＪＩＳ  Ｚ  ２８０１試験で抗菌活性を試験するための対照サンプル（「ゼロ時間ウイルス対照」とも称される）を調製するために、３つの対照サンプル（個々の無菌ペトリ皿内に収容される）の各々に、試験ウイルスの２０μＬのアリコートを接種する。接種直後に、試験ウイルスの２．００ｍＬのアリコートを各対照サンプル上にピペットで移す。各サンプルの表面を、無菌プラスチック製細胞スクレーパーで個別に擦り取って、試験ウイルスを収集する。試験ウイルスを収集し（１０-2の希釈）、ボルテックスミキサを使用して混合し、連続した１０倍希釈物を調製する。これらの希釈物を、抗菌活性について検定する。
【００７０】
ウイルスに関する改定ＪＩＳ  Ｚ  ２８０１試験のために細胞毒性用の対照サンプル（「２時間対照ウイルス」とも称される）を調製するために、１つの対照サンプル（個々の無菌ペトリ皿内に収容される）に、試験ウイルスを含まず、有機質汚れ（５％のウシ胎仔血清）を含む試験媒質の２０μＬのアリコートを接種する。この接種材料をフイルムで覆い、このフイルムを、試験媒質がフイルムに亘り広がるが、フイルムの縁を越えて広がらないように押し付ける。各対照サンプルに接種したときに、暴露時間が始まる。対照サンプルを、２時間の暴露時間の期間に亘り４２％の相対湿度の室温（約２０℃）に設定された調整室に移す。この暴露時間後、無菌鉗子を使用してフイルムを持ち上げ、試験媒質の２．００ｍＬのアリコートを、各対照サンプルおよびフイルムの裏側（サンプルに暴露された側）に個別にピペットで移す。各サンプルの表面を、無菌プラスチック製細胞スクレーパーで個別に擦り取って、試験媒質を収集する。試験媒質を収集し（１０-2の希釈）、ボルテックスミキサを使用して混合し、連続した１０倍希釈物を調製する。これらの希釈物を、細胞毒性について検定する。
【００７１】
いくつかの実施の形態において、抗菌性材料は、１ヶ月以上の期間に亘り、または３ヶ月以上の期間に亘り、ここに記載された（すなわち、ＥＰＡ試験、ＪＩＳ  Ｚ  ２８０１試験条件、細菌に関する改定ＪＩＳ  Ｚ  ２８０１試験、および／またはウイルスに関する改定ＪＩＳ  Ｚ  ２８０１試験の下）対数値の減少を示すであろう。１ヶ月の期間または３ヶ月の期間は、ここに記載されるように、抗菌性材料の形成時またはその後に、もしくは抗菌性材料と担体との組合せ時またはその後に、始まってよい。
【００７２】
いくつかの実施の形態において、抗菌性材料は、高温（例えば、約１８０℃以上）への暴露後に、ここに記載された（すなわち、ＥＰＡ試験、ＪＩＳ  Ｚ  ２８０１試験条件、細菌に関する改定ＪＩＳ  Ｚ  ２８０１試験、および／またはウイルスに関する改定ＪＩＳ  Ｚ  ２８０１試験の下）対数値の減少を示すであろう。その一方、公知のゼオライト系抗菌性材料は、高温でそのような活性を示さない。その上、これらの対数値の減少は、酸性または高アルカリ性の条件（例えば、約２から約１０の範囲のｐＨ）においてさえも、抗菌性材料の実施の形態により示される。その一方、公知のゼオライト系抗菌性材料は、酸性または高アルカリ性の条件でそのような活性は示さない。
【００７３】
ここに記載された抗菌性材料の実施の形態は、化粧品（例えば、ファンデーション、粉おしろい、ほお紅、アイライナー、フェイシャルクリーム、アイクリームなど）、口腔ケア製品（例えば、歯磨き粉、デンタルフロス、マウスウォッシュ、ホワイトニングストリップ、および歯ブラシ）、パーソナルケア製品（デオドラント、シャンプー、コンディショナー、ハンドソープ、洗顔石鹸、ボディーソープ、アフターシェーブ、およびひげそりクリーム）、衣服ケア製品（例えば、洗剤、柔軟剤、および乾燥機用シート型仕上げ剤）、またはホームケア製品（例えば、家庭用洗剤、スポンジ、タオル、食器洗い洗剤、および食洗機用洗剤）の少なくとも一部を構成することがある。
【００７４】
ある場合には、前記抗菌性材料の様々な実施の形態は、電子機器のタッチセンサー式表示画面またはカバープレート、電子機器の非タッチセンサー式構成部材、家庭電化製品の表面、医療機器の表面、生物学的または医療用包装容器、または乗り物構成部材の表面の少なくとも一部を構成することがある。
【００７５】
ある場合には、抗菌性材料は、塗料（例えば、住居、病院、研究所または学校に使用するための）、包装用コーティング（例えば、食品および薬品包装）、テキスタイル、スポーツ用品、矯正用器具（例えば、義歯、締め具、詰め物、パレットエキスパンダー）、創部のケア（例えば、包帯）、抗菌スプレーおよび生物医学装置（例えば、カテーテル、静脈注射用針、整形外科機器、外科手術用マスクおよび他の医療機器）の少なくとも一部を構成することがある。１つ以上の実施の形態において、抗菌性材料は、浄水、廃水処理および空気清浄のために使用されることがある。
【００７６】
１つ以上の実施の形態において、抗菌性材料は、防腐剤機能を示すことがある。そのような実施の形態において、抗菌性材料は、塗料、ワニス、高分子などの担体中にしばしば存在する真菌、細菌、ウイルスおよびそれらの組合せなどの様々な汚染物を殺傷またはなくす、もしくはその増殖を低下させることがある。
【００７７】
本開示の第２の態様は、ここに記載された抗菌性材料を含む組成物に関する。１つ以上の実施の形態において、その組成物は、担体、およびここに記載された抗菌性材料を含むことがある。その担体は、溶液中で抗菌性材料を混ぜ合わせるのに適した材料を含むことがあり、界面活性剤、溶媒、高分子またはそれらの組合せを含むことがある。他の実施の形態において、担体は、抗菌性材料を、射出成形可能な材料、押出可能な材料、もしくは被覆するまたは繊維に線引きするのに適した材料中に混ぜ合わせるのに適した材料を含むことがある。適切な界面活性剤の例としては、ジオクチルスルホコハク酸ナトリウム塩（ＡＯＴ、ビス（２−エチルヘキシル）スルホコハク酸ナトリウム塩、ＤＯＳＳ、およびドキュセート・ナトリウムとしても知られている）、Ｎ−ラウロイルサルコシンナトリウム塩（Ｎ−ドデカノイル−Ｎ−メチルグリシンナトリウム塩、およびサルコシルＮＬとしても知られている）、ドデシル硫酸ナトリウム（ドデシルナトリウム硫酸塩、ドデシル硫酸ナトリウム塩、ラウリル硫酸ナトリウム塩、ＳＤＳ、およびラウリル硫酸ナトリウムとしても知られている）、タウロデオキシコール酸ナトリウム水和物（２−（［３α、１２α−ジヒドロキシ−２４−オキソ−５β−コラン−２４−イル］アミノ）エタンスルホン酸、およびタウロデオキシコール酸ナトリウム塩水和物としても知られている）、クエン酸三ナトリウム二水和物、ドデカン酸ナトリウム（ドデカン酸ナトリウム塩、ラウリン酸ナトリウム塩、およびラウリン酸ナトリウムとしても知られている）、ビストリデシルスルホコハク酸ナトリウム、ジオクチルスルホコハク酸ナトリウム、スルホコハク酸ジエステルおよびそれらのブレンド（ジヘキシルスルホコハク酸ナトリウム、ジシクロヘキシルスルホコハク酸ナトリウム、ジアミルスルホコハク酸ナトリウム、およびジイソブチルスルホコハク酸ナトリウムを含む、Ｃｙｔｅｃ  Ｉｎｄｕｓｔｒｉｅｓから得られるものなどの）、アルキルアミン−グアニジンポリオキシエタノール、スルホコハク酸モノエステル（スルホコハク酸の二ナトリウムエトキシル化アルコール半エステル、スルホコハク酸の二ナトリウムエトキシル化ノニルフェノール半エステルを含む）、スルホスクシンアミド酸（Ｎ−オクタデシルスルホスクシンアミド酸二ナトリウム、Ｎ−（１，２−ジカルボキシエチル）−Ｎ−オクタデシルスルホスクシンアミド酸四ナトリウムおよびＮ−（１，２−ジカルボキシエチル）−Ｎ−オクタデシ（セニ）ルスルホスクシンアミド酸四ナトリウムを含む）、およびノニルフェノールエーテル硫酸塩（硫酸ノニルフェノキシポリ（エチレンオキシ）エタノールのアンモニウム塩を含む）、並びにアルキルナフタレンスルホン酸塩（ジイソプロピルナフタレンスルホン酸ナトリウムを含む）が挙げられる。
【００７８】
いくつかの実施の形態において、界面活性剤の組合せを使用してもよい。いくつかの実施の形態において、界面活性剤は、特定の量または最小量のナトリウム陽イオンを含むことがあり、これは、抗菌剤が抗菌性材料の表面に存在するまたは容易に得られるように、抗菌剤と交換することがある。いくつかの実施の形態において、界面活性剤は、高分子などの担体中の抗菌性材料の分散を促進できる特定の陰イオンを含む。
【００７９】
いくつかの実施の形態において、電荷安定化、アミン安定化（例えば、ポリエチレンイミン）、立体安定化（例えば、ＮＩＰＡＭ）された安定剤、カルボン酸（例えば、デキストラン、ポリアルギニン酸、ポリ（アクリル酸）、およびマルトース）、およびポリ（ビニルピロリドン）などの安定剤が使用されることがある。
【００８０】
適切な高分子の例としては、制限するものではなく、ポリスチレン（ＰＳ）、高衝撃ＰＳ、ポリカーボネート（ＰＣ）、ナイロン（ポリアミド（ＰＡ）と称されることもある）、ポリ（アクリロニトリル−ブタジエン−スチレン）（ＡＢＳ）、ＰＣ−ＡＢＳブレンド、ポリブチレンテレフタレート（ＰＢＴ）およびＰＢＴ共重合体、ポリエチレンテレフタレート（ＰＥＴ）、およびＰＥＴ共重合体を含む熱可塑性物質、ポリエチレン（ＰＥ）、ポリプロピレン（ＰＰ）、環状ポリオレフィン（環状ＰＯ）を含むポリオレフィン（ＰＯ）、変成ポリフェニレンオキシド（ｍＰＰＯ）、ポリ塩化ビニル（ＰＶＣ）、ポリメチルメタクリレート（ＰＭＭＡ）を含むアクリルポリマー、熱可塑性エラストマー（ＴＰＥ）、熱可塑性ウレタン（ＴＰＵ）、ポリエーテルイミド（ＰＥＩ）、およびこれらの高分子の互いとのブレンドが挙げられる。適切な射出成形可能な熱硬化性高分子としては、エポキシ樹脂、アクリル樹脂、スチレン系樹脂、フェノール樹脂、メラミン樹脂、ウレタン樹脂、ポリエステル樹脂およびシリコーン樹脂が挙げられる。他の実施の形態において、高分子は、溶媒中に溶解することがある、またはラテックス、すなわち、重合により得られ、特にコーティング（塗料）および接着剤に使用される合成または天然ゴムもしくはプラスチックの水エマルションなどの溶媒中の分離相として分散されることがある。高分子は、衝撃改質剤、難燃剤、ＵＶ阻害剤、帯電防止剤、離型剤、ガラスを含む充填剤、金属または炭素繊維または粒子（球体を含む）、タルク、粘土またはマイカ、および着色剤を含有し得る。
【００８１】
ここに記載された組成物は、細菌、ウイルスおよび真菌に対して、ここに記載された抗菌性材料と同じまたはそれより大きいレベルの有効性を示す。例えば、この組成物は、以下の細菌：黄色ブドウ球菌、エンテロバクター・アエロゲネス、緑膿菌、メチシリン耐性黄色ブドウ球菌、および大腸菌のいずれか１つ以上において対数値で２以上の減少（例えば、対数値で約２．５以上の減少、対数値で約３以上の減少、対数値で約３．５以上の減少、対数値で約４以上の減少、対数値で約５以上の減少、または対数値で約５．５以上の減少）を示すことがある。１つ以上の特定の実施の形態において、この組成物は、組成物が、約０．００７ｇ／ｌ以上の抗菌性材料濃度を有する水溶液中に存在し、その水溶液が２３℃の水中の大腸菌に暴露されて９０分後に、大腸菌の濃度において対数値で５以上の減少を示す。１つ以上の実施の形態において、その組成物は、その組成物が、約０．０７ｇ／リットル以上の抗菌性材料濃度を有する水溶液と混ぜ合わされ、その水溶液が２３℃の水中の大腸菌に暴露されて１分後に、大腸菌の濃度において対数値で５以上の減少を示す。１つ以上の実施の形態の組成物は、ＪＩＳ  Ｚ  ２８０１（２０００）試験条件下もしくは細菌に関する改定ＪＩＳ  Ｚ  ２８０１（２０００）試験、乾燥試験、またはＥＰＡ試験の下で細菌のそのような対数値の減少を示す。１つ以上の実施の形態において、その組成物は、ウイルスに関する改定ＪＩＳ  Ｚ  ２８０１の下で、インフルエンザウイルス、ヒト免疫不全ウイルス、およびマウスノロウイルスのいずれか１つ以上の濃度において、対数値で０．５以上の減少（例えば、対数値で１以上の減少、または対数値で２以上の減少）を示す。
【００８２】
前記組成物は、ここに記載されるように、化粧品、口腔ケア製品、パーソナルケア製品、衣服ケア製品、またはホームケア製品を構成することがある。ある場合には、その組成物は、塗料（例えば、住居、病院、研究所または学校に使用するための）、包装用コーティング（例えば、食品および薬品包装）、テキスタイル、矯正用器具（例えば、義歯、締め具、詰め物、パレットエキスパンダー）、創部のケア（例えば、包帯）、抗菌スプレーおよび生物医学装置（例えば、カテーテル、静脈注射用針、整形外科機器、外科手術用マスクおよび他の医療機器）の少なくとも一部を構成することがある。
【００８３】
本開示の第３の態様は、ここに記載された抗菌性材料を形成する方法に関する。１つ以上の実施の形態において、この方法は、無機基体を提供する工程、および抗菌剤を無機基体中に交換し、注入する工程を有してなる。１つ以上の実施の形態において、抗菌剤は、約５ＭＰａ以上、１０ＭＰａ以上、または２０ＭＰａ以上の圧力で、無機基体中に交換され、注入される。
【００８４】
１つ以上の実施の形態において、抗菌剤を無機基体中に交換し、注入する工程は、無機基体中に傷または凹凸を形成する工程、およびその傷または凹凸中への抗菌剤の浸透を促進させる工程を含む。１つ以上の実施の形態において、その傷また凹凸は無機基体の表面に形成され、抗菌剤はその基体中の１つ以上の割れ目空間中に浸透する。１つ以上の実施の形態において、抗菌剤を無機基体中に交換し、注入する工程は、酸素含有無機基体に水素イオンを浸透させる工程、および酸素の一部を抗菌剤で置換する工程を含む。いくつかの実施の形態において、酸素は、−ＯＨとして基体から交換される。理論により束縛されずに、ヒドロニウムイオン（Ｈ3Ｏ+）が無機基体に入り、Ｓｉ−ＯＨが形成されるように、無機基体中に存在するシリカ（ＳｉＯ2）を乱すと考えられる。ある場合には、前記−ＯＨがＨ2Ｏを形成する。
【００８５】
１つ以上の実施の形態において、抗菌剤を無機基体中に交換し、注入する工程は、「Antimicrobial and Strengthened-Glass Articles Through Pressurized Ion Exchange」と題する、２０１４年４月１０日に出願された米国仮特許出願第６１／９７７６９２号明細書に記載されたプロセスにしたがって行ってもよい。図３に示されるように、抗菌剤を無機基体中に交換し、注入する工程は、圧力容器本体１０４および圧力容器蓋１０８の両方を有する圧力容器１０２を備えたシステム１００内で行われることがある。容器１０２は浴２００を収容している。この浴２００は、溶媒およびこの溶媒中に溶解した複数のイオンを含む。１つの実施の形態において、圧力容器１０２は、圧力センサ１１６および温度センサ１２４を備えることができる。両方のセンサは、それぞれ、圧力カップリング１２０および温度カップリング１２８を通じて制御装置１１２に接続することができる。制御装置１１２は、圧力容器１０２および浴２００内の温度および圧力を独立して変えることができる。
【００８６】
浴２００は、様々な溶媒組成物を含み得る。その溶媒が、周囲温度および圧力であるときに、極性液体であることが好ましい。極性溶媒の選択は、特定の組成に限定されない。例えば、前記溶媒は、水、メタノール、エタノール、イソプロパノール、ニトロメタン、ギ酸、酢酸、エチレングリコール、１，３−プロパンジオール、グリセロール、または任意の他のプロトン性極性溶媒などのプロトン性極性溶媒、もしくはプロトン性極性溶媒の組合せであって差し支えない。同様に、極性溶媒は、アセトン、酢酸エチル、アセトニトリル、ジメチルスルホキシド、テトラヒドロフラン、ジメチルホルムアミド、または任意の他の非プロトン性極性溶媒などの非プロトン性極性溶媒、もしくは非プロトン性極性溶媒の組合せであっても差し支えない。さらに、溶媒は、様々な比率でのプロトン性溶媒と非プロトン性溶媒の組合せであってもよい。
【００８７】
システム１００に使用される浴２００のイオンは、様々な供給源からの様々なイオンを含み得る。そのイオンは、塩の溶解、酸、およびイオンを液体に導入する他の公知の方法により浴２００に導入してもよい。浴２００中に溶解され得る塩の一群に、金属塩がある。これらの金属塩は、以下に限られないが、銅、銀、クロム、ニッケル、コバルト、エルビウム、および鉄を含む遷移金属イオンを含み得る。例示の塩としては、硝酸銀、フッ化銀、過塩素酸銀、塩化銅（Ｉ）、酢酸銅（Ｉ）、塩化銅（ＩＩ）、硝酸銅（ＩＩ）、硫酸銅（ＩＩ）、および硝酸エルビウムが挙げられる。金属塩の別の例示の下位の群に、１Ａ族アルカリ金属イオンを含む塩がある。そのような１Ａ族の金属イオンとしては、リチウム、ナトリウム、カリウム、ルビジウム、およびセシウムが挙げられる。これらのイオンを含有する例示の塩としては、硫酸カリウム、水酸化カリウム、チオ硫酸カリウム、チオ酢酸カリウム、リン酸二水素一カリウム、リン酸一水素二カリウム、リン酸三カリウム、硝酸リチウム、硫酸リチウム、塩化リチウム、硝酸セシウム、硫酸セシウム、硝酸ルビジウム、塩化ルビジウム、および硫酸ルビジウムが挙げられる。使用してよい金属塩のさらに別の説明のための下位の群は、２Ａ族金属塩である。そのような２Ａ族の金属イオンとしては、ベリリウム、マグネシウム、カルシウム、ストロンチウム、およびバリウムが挙げられる。２Ａ族の金属塩は、他の金属塩と類似の様式で、浴２００の極性溶媒中に溶かすことができる。
【００８８】
酸も、システム１００の浴２００のためのイオン源として働くことがある。酸は、典型的に、正電荷を持つ水素イオンおよび様々な負電荷を持つイオンを与える。例示の酸としては、硫酸水素塩、塩化水素、硝酸水素塩、リン酸水素塩、炭酸水素塩、オキサル酸が挙げられる。水の場合、遊離した水素イオンが水と反応して、ヒドロニウムイオン、すなわちＨ3Ｏ+イオンを形成し、これは、システム１００に用いられるイオン交換過程で使用できる。
【００８９】
再び図３を参照すると、システム１００に用いられる制御装置１１２は、圧力容器１０２および浴２００の温度および圧力を検出することができる。制御装置１１２は、容器の温度に関係なく、圧力容器１０２内の圧力を調整することもできる。制御装置１１２は、圧力容器１０２および浴２００が特定の温度および圧力に維持される期間を制御することを含む多種多様な他の機能を果たすこともできる。
【００９０】
図４を参照すると、基体３００が、基体３００が浴２００中に浸されるように、システム１００に用いられた圧力容器１０２の圧力容器本体１０４内に入れられている。１つの実施の形態において、システム１００の圧力容器１０２は、浴２００を５０℃と１０００℃の間（例えば、約１００℃から約３７５℃）の温度に、より好ましくは８０℃と５００℃の間の温度に加熱することができる。システム１００の圧力容器１０２は、約０．１ＭＰａと約１００ＭＰａの間（例えば、約２０ＭＰａから約７５ＭＰａ）の圧力を達成し維持することができる。いくつかの実施の形態において、容器１０２は、約１．６ＭＰａと約７０ＭＰａの間の圧力を達成し維持することができる。圧力容器１０２は、様々なサイズおよび物理的属性の基体３００を受け入れることができる。１つの例示の実施の形態において、圧力容器１０２は、約３．４フィート×４フィート（約９１ｃｍ×１２０ｃｍ）のガラスパネルを受け入れることができる。別の例示の実施の形態において、圧力容器１０２は、約６フィート×７フィート（約１８０ｃｍ×２１０ｃｍ）のガラスパネルを受け入れるように設計されている。さらに別の実施の形態において、圧力容器１０２は、異なるサイズおよび形状の多数の基体３００を受け入れることができる。圧力容器１０２の設計は、サイズと形状に拡張性がある。したがって、圧力容器１０２は、システム１００に用いられる浴２００中の圧力または温度を感知できるほど損失せずに、基体３００の様々なサイズおよび形状に適合するように構成することができる。
【００９１】
１つ以上の特定の実施の形態において、抗菌剤を交換し、注入する工程は、極性溶媒および複数のイオンを含む浴組成を有する浴（例えば、浴２００）を容器（例えば、容器１０２）内で調製する工程、およびその浴中に基体（例えば、基体３００）を浸す工程を有してなる。次いで、この方法は、容器内の浴を、周囲圧力より大幅に高い所定の圧力に加圧する工程、および容器内の浴を所定の温度に加熱し、複数のイオンの一部が基体中に交換され注入されるように、所定の圧力および温度で所定の期間に亘り基体を処理する工程を含む。所定の期間、温度および圧力の各々は、少なくとも一部は基体の組成および浴の組成に基づいて選択することができる。１つの実施の形態において、所定の温度は、室温または圧力容器内の熱水亜臨界または超臨界条件を含むことがある。いくつかの実施の形態において、圧力は大気圧であり、温度は室温である。１つ以上の実施の形態において、浴は、約０．０５：１：００から約２：００−１：００の固体対溶媒比を有する。
【００９２】
１つ以上の実施の形態において、この方法は、無機基体を抗菌剤で交換し注入する前、後、または最中に、無機基体に圧縮応力層を形成する工程を含む。いくつかの実施の形態において、圧縮応力層を形成する工程は、より小さいアルカリイオンがより大きいアルカリイオンと交換されるように、ＫＮＯ3、ＮａＮＯ3またはそれらの組合せを含む溶融浴内に基体を浸漬する工程を有してなる。その浴に他の塩を使用してもよい。１つ以上の実施の形態において、圧縮応力層を形成する工程は、より小さいアルカリイオンがより大きいアルカリイオンと交換されるように、ＫＮＯ3、ＮａＮＯ3またはそれらの組合せを含む浴を圧力容器内で調製する工程を含む。ある場合には、より大きいアルカリイオンが、抗菌剤の交換と注入と同時に、基体中に交換されることがある。
【実施例】
【００９３】
以下の実施例により、様々な実施の形態をさらに明白にする。
【００９４】
実施例１
実施例１は、約５８モル％のＳｉＯ2、約１７モル％のＡｌ2Ｏ3、約１７モル％のＮａ2Ｏ、約３モル％のＭｇＯ、および約６．５モル％のＰ2Ｏ5を含む公称組成を有するアルミノケイ酸塩ガラスから微粒子無機基体を形成することによって調製した。粒子は、約２００ｍｌのアルミノケイ酸塩ガラスをジェット粉砕して、下記の表１に示されるように、約１マイクロメートル（μｍ）から約１２マイクロメートル（μｍ）の範囲の断面寸法を有し、平均最長断面寸法（Ｄ５０）が約５マイクロメートル（μｍ）である（すなわち、Ｄｍｉｎ＝１．９３、Ｄ５０＝４．６７、Ｄｍａｘ＝１２．１９）粒子を提供することによって形成した。
【００９５】
【表１】
2017526680.tif 000003
【００９６】
バルク水溶液が１００ｇである１：１の硝酸銀対水の５０ｍｌの浴を含む圧力容器（１リットルの容積を有する）に、約５０グラムの粒子を導入した。圧力容器を２５ＭＰａに加圧し、温度を２００℃に設定した。交換および注入の期間は４時間であった。４時間の期間後、粒子および浴溶液を分離し（デカンテーションし）、室温で乾燥させた。粒子を脱イオン水で３回洗浄して、過剰な硝酸銀を除去し、次いで、４０℃で一晩乾燥させた。
【００９７】
粒子を、２３℃の温度で、水１ｍｌ当たり７０ｍｇの粒子の濃度で水中に入れた。斜面培養からの大腸菌を、８ｌｏｇ１０ＣＦＵ／ｍｌの濃度で水中に再懸濁させ、７ｌｏｇ１０ＣＦＵ／ｍｌの最終濃度で粒子溶液に加えた。２３℃での、１分、３０分および９０分の所定の暴露時間後に、溶液中の大腸菌の細菌および粒子を２０μｍの薄膜フィルタに通して濾過した。１０ｍｌのレーゼンブロス（ＬＢ）を直ちに添加して、Ａｇイオンを中和した。コロニー平板計数によって、生細菌の計数を評価した。粒子と接触した細菌（１００μｌ）を、図５ａ、５ｂ、５ｃ、５ｄ、および５ｅに示されるように、さらに希釈せずに、ニュートリエント寒天培地上に平板培養した。抗菌剤で交換され注入されなかった対照粒子をＬＢ中で希釈し（１：１００の濃度で）、図５ｆ、５ｇ、５ｈ、５ｉ、および５ｊに示されるように、ニュートリエント寒天培地上に平板培養した（１００μｌ）。
【００９８】
培地の全てを２４時間に亘り３７℃でインキュベーションし、コロニーを計数して、殺傷率（対数減少＝Ｌｏｇ１０ａ−Ｌｏｇ１０ｂまたは％減少＝（ａ−ｂ）／ａ×１００、式中、「ａ」は、対照粒子と接触して生存した微生物の数であり、「ｂ」は、実施例１の粒子と接触して生存した微生物の数である）を推測した。
【００９９】
図５に示されるように、大腸菌は、対照粒子と接触した後に明白に生存したのに対し、実施例１の粒子は、水中の塩素と同じ割合で殺傷し、水および分散粒子の０．０７ｍｇ／ｍＬへの暴露による２３℃の水中の大腸菌の完全な不活性化が、たった１分後（図５ｄおよび５ｉに示されるように）に観察された。
【０１００】
表１Ａに示されるように、水中の異なる濃度の実施例１の粒子を調製した。各溶液の浸出した銀（または浸出性物質）の量は、誘導結合プラズマ質量分析法（ＩＣＰ−ＭＳ）によって測定した。表１Ａに示されるように、浸出した銀の濃度は、飲料水中で許される銀のレベル（例えば、約０．１ｐｐｍ）未満であった。
【０１０１】
【表１Ａ】
2017526680.tif 000004
【０１０２】
図６は、約０．００７ｇ／Ｌの実施例１の粒子の濃度を有する溶液による時間の関数としての大腸菌の不活性化を示すグラフである。図６に示されるように、この溶液は、約９０分で、大腸菌の約９９．９９９％超の減少を示した。
【０１０３】
実施例２
実施例２は、実施例１に使用したのと同じ微粒子無機基体を提供し、次いで、４時間に亘り２００℃および２５ＭＰａで１００ｍＬの水中の１００ｇのＡｇＮＯ3の過熱溶液を使用して、同じ圧力容器内で粒子中に銀を注入し交換することによって調製した。
【０１０４】
表２は、抗菌剤の交換および注入の前および後の実施例２の粒子の組成分析を示している。表２に示されるように、アルカリはまだ粒子中に存在し、抗菌剤のアルカリによる交換に加え、注入を示している。詳しくは、粒子中に存在する銀の量が、ゼロから約７．０３モル％に増加している；しかしながら、アルカリの総量が２．６７モル％しか減少しなかった。カリウムの量は変化せず、ナトリウムの量が２．６７モル％しか減少せず、いくらかの銀がナトリウムと交換されたことを示している。理論により束縛するものではないが、酸素の量が、銀の交換と注入後に減少し、Ｓｉの量は一定のままであったが、銀の交換と注入後の酸素および銀の量の変化により、Ｓｉの相対量が変化したと考えられる。
【０１０５】
【表２】
2017526680.tif 000005
【０１０６】
図７は、抗菌性材料の表面にあるナノ粒子としての銀の存在を示すＨＡＡＤＦ画像を示している。これらの画像は、電子ビームへの５秒、４０秒、２分、および５分の暴露後に示され、時間の経過と共に、電子ビームにより銀が還元されたことを示している。
【０１０７】
実施例３
本開示の１つ以上の実施の形態の粒子を形成するために使用した浴中のＡｇＮＯ3の濃度および大腸菌の細菌の殺傷率の濃度依存性を評価した。実施例３Ａ〜３Ｂは、実施例１および２に使用したのと同じ微粒子無機基体を使用した。それぞれ、４時間に亘り、実施例３Ａは、１５０℃の温度および２５ＭＰａの圧力で、圧力容器内において水中１０％の濃度のＡｇＮＯ3を有する浴を使用して形成し、実施例３Ｂは、２００℃の温度および２５ＭＰａの圧力で、圧力容器内において水中３０％の濃度のＡｇＮＯ3を有する浴を使用して形成した。実施例３Ｃは、４時間に亘り、２００℃の温度および２５ＭＰａの圧力で、圧力容器内において水中１００％の濃度のＡｇＮＯ3（１００ｍｌの水中の１００ｇのＡｇＮＯ3に相当する）を有する浴を使用して形成した。次いで、実施例３Ａ〜３Ｃの粒子を、図８に示されるように、異なる濃度で水に加え、これに、２分の暴露時間に亘り、実施例１と同じ様式で、大腸菌を加えた。実施例１と同じようにして、大腸菌の対数殺傷率を測定した。
【０１０８】
図８に示されるように、圧力容器内で低濃度のＡｇＮＯ3を使用して形成し、それゆえ、低濃度の銀を含む粒子は、対数値で３以上の減少を示した。詳しくは、微粒子無機基体中に銀を注入し交換するために３０％のＡｇＮＯ3溶液を使用すると、１００％のＡｇＮＯ3溶液を使用したのに匹敵する抗菌活性が与えられた。
【０１０９】
実施例３Ｃの粒子の殺傷率を、高温グリセロールによるＡｇ金属への還元と漂白によるＡｇ2Ｏへの再酸化の前後で評価した。図９に示されるように、還元された粒子は、大腸菌の殺傷に同じほど効果的ではなかった。対数殺傷率における低下の説明の１つは、Ａｇは、漂白処理によって酸化物に戻るように効率的に転化されなかったことである。
【０１１０】
実施例３Ｃの粒子（還元および再酸化されていない）を２種類の異なる担体と組み合わせた。担体は、界面活性剤を含まない、商標名Ｂｅｈｒ（登録商標）でＢｅｈｒ  Ｐｒｏｃｅｓｓ  Ｃｏｒｐｏｒａｔｉｏｎにより供給される白色半光沢塗料および１質量％のオレイン酸ナトリウム界面活性剤を含む同じ塗料を含んだ。粒子は、担体の質量の１０％の添加率を有した。比較例３Ｄは、７質量％のＡｇＮＯ3水溶液を使用して、銀が交換だけされた（銀が注入されていない）公知の抗菌性ガラス基体を含んだ。詳しくは、比較例３Ｅは、１０％の添加率で、Ｍｏ−Ｓｃｉ  Ｈｅａｌｔｈ  Ｃａｒｅにより供給される公知の抗菌性ガラス粒子を含み、比較例３Ｆは、１０％の添加率で、商標名ＢｉｏｍａｓｔｅｒでＡｄｄｍａｓｔｅｒ（英国）Ｌｉｍｉｔｅｄにより供給される抗菌性材料を含んだ。比較例３Ｄ、３Ｅおよび３Ｆは、実施例３Ｃと同じ担体と、同じ添加率で組み合わせた。
【０１１１】
実施例３Ｃおよび比較例３Ｄ〜３Ｆを、黄色ブドウ球菌を使用して、ここに記載された乾燥試験の下で評価した。塗料（界面活性剤を含むものと含まないもの）と組み合わされた実施例３Ｃおよび比較例３Ｄ〜３Ｆに関する結果が図１０に示されている。図１０に示された棒は、ｔ−９５％の信頼区間棒であることに留意のこと。図１０に示されるように、実施例３Ｃは、界面活性剤を含む場合と含まない場合で、比較例３Ｄ〜３Ｆより増加した抗菌活性を示した。これも図１０に示されるように、各比較例は抗微生物効果の減少を示したのに対し、実施例３Ｃは、抗微生物効果の著しい増加を示した（すなわち、対数値で約２．６の減少から対数値で約４の減少）。理論により束縛するものではないが、界面活性剤中の陽イオンが、抗菌性材料の表面に水分を引き付け、抗菌剤を抗菌性材料の表面に、ことによると塗装表面に引き寄せると考えられる。一般に、界面活性剤は、高分子担体に安定性を与えるために使用される；しかしながら、このデータは、界面活性剤分子の移動により、高分子の感水性が生じるまたは向上することを示唆している。
【０１１２】
実施例４
実施例４Ａは、実施例１に使用したのと同じ基体を含み、実施例４Ｂは、約６０モル％のＳｉＯ2、１５モル％のＡｌ2Ｏ3、１６．５モル％のＮａ2Ｏ、３モル％のＭｇＯ、５．２モル％のＰ2Ｏ5、および約０．１モル％のＳｎＯ2を含むアルミノケイ酸塩ガラス組成を有する基体を含んだ。実施例４Ａおよび４Ｂは、実施例１に示されたような、同じ過程を使用し、同じ寸法を有する粒子に形成した。粒子を、バルク水溶液が１００ｇである１：１の硝酸銀対水の５０ｍｌの浴を含む、実施例１に使用したのと同じ圧力容器内に導入した。圧力容器は４５ＭＰａに加圧し、温度は３３０℃に設定した。交換および注入の期間は４時間であった。４時間の期間後、粒子および浴溶液を分離し（デカンテーションし）、室温で乾燥させた。粒子を脱イオン水で３回洗浄して、過剰な硝酸銀を除去し、次いで、４０℃で一晩乾燥させた。
【０１１３】
ＳＩＭＳを使用して、粒子を評価した。図１１に示されるように、スペクトルは、水素が粒子中に実施例４Ａについては約２０マイクロメートル（μｍ）の深さまで、実施例４Ｂについては約５マイクロメートル（μｍ）の深さまで存在することを示している。
【０１１４】
実施例４Ａに使用した基体の対照サンプル（比較例４Ｃ）（抗菌剤が交換および注入されていない）、形成されたままであり、どのような追加の後処理も行われていない実施例４Ａのサンプル、および１８時間に亘り、４００℃で過熱された実施例４Ａのサンプルである実施例４Ｄを、ＦＴＩＲを使用して評価した。図１２に示されるように、スペクトルは、抗菌剤の交換および注入中に、基体中へのＨ3Ｏ+の拡散による、Ｓｉ−ＯＨおよびＨ2Ｏの存在を示している。
【０１１５】
実施例５
実施例５は、実施例１に示されたような、同じ過程を使用し、同じ寸法を有する粒子に形成したソーダ石灰ケイ酸塩ガラス基体を含んだ。粒子を、バルク水溶液が１００ｇである１：１の硝酸銀対水の５０ｍｌの浴を含む、実施例１に使用したのと同じ圧力容器内に導入した。圧力容器は４５ＭＰａに加圧し、温度は３３０℃に設定した。交換および注入の期間は４時間であった。４時間の期間後、粒子および浴溶液を分離し（デカンテーションし）、室温で乾燥させた。粒子を脱イオン水で３回洗浄して、過剰な硝酸銀を除去し、次いで、４０℃で一晩乾燥させた。
【０１１６】
粒子を、水１ｍｌ当たり１０ｍｇの粒子の濃度で水と混合した。混合物を調製した後の一日目に水中に浸出した銀イオンの濃度（ｐｐｍ）を決定するために、混合物のアリコートを評価した。次いで、混合物から粒子を濾過し、同じ濃度で新たな水に加えた。各評価後に、混合物から粒子を濾過し、同じ濃度で新たな水に加える同じ手順を使用して、二日目、次いで、再び三日目、四日目および七日目に、銀イオン浸出液の濃度を決定するために、混合物のアリコートを評価した。浸出液中の銀イオンの濃度が、図１３に示されたグラフにおいて、収集した日にちの関数としてプロットされている。図１３に示されるように、粒子は、濃度が著しく低下せずに、一定の率で銀イオンを放出する。
【０１１７】
実施例５において調製した新たな粒子を、水１ｍｌ当たり１０ｍｇの粒子の濃度で水と混合した。水中に浸出した銀イオンの濃度（ｐｐｍ）を決定するために、混合物のアリコートを調製直後に評価した。時間の経過による浸出率を決定するために、同じ混合物を、様々な期間の後に評価した（すなわち、粒子は濾過せず、新たな水と混合しなかった）。図１４において、銀イオンの濃度を時間（分）の関数としてプロットした。図１４に示されるように、銀浸出液濃度は、時間と共に上昇し、次いで、定常状態または実質的に一定濃度に到達する。
【０１１８】
実施例６
実施例６は、実施例１に示されたような、同じ過程を使用し、同じ寸法を有する粒子に形成された、実施例５に使用したのと同じ基体を含んだ。粒子を、２０ｇの硝酸銀／１０ｇの水を含む溶液の浴を含んだ、実施例１に使用したのと同じ圧力容器内に導入した。圧力容器は２５ＭＰａに加圧し、温度は２００℃に設定した。交換および注入の期間は４時間であった。４時間の期間後、粒子および浴溶液を分離し（デカンテーションし）、室温で乾燥させた。粒子を脱イオン水で３回洗浄して、過剰な硝酸銀を除去し、次いで、４０℃で一晩乾燥させた。
【０１１９】
粒子を、１２５ｇの粒子添加量で水と混ぜ合わせて、混合物において異なる濃度の粒子を提供した。実施例６Ａは１００ｍｇ／ｍｌの濃度を有し、実施例６Ｂは１０ｍｇ／ｍｌの濃度を有し、実施例６Ｃは１ｍｇ／ｍｌの濃度を有し、実施例６Ｄは０．１ｍｇ／ｍｌの濃度を有した。実施例１と同じ様式で、実施例６Ａ〜６Ｄの各々に大腸菌を加えた。大腸菌の対数値の殺傷率を、実施例１と同じ様式で測定した。実施例６Ａ〜６Ｄの各々は、６．５超の大腸菌における対数値の減少を示し、これは、粒子の希釈にかかわらず、同じく高い殺傷率が観察されることを示した。
【０１２０】
実施例６Ｅ〜６Ｍは実施例１に使用した基体を使用して、粒子を形成した。実施例６Ｅ〜６Ｍは、銀を粒子中に注入するために実施例６Ａ〜６Ｄと同じ過程を使用したが、浴は、異なる濃度の硝酸銀を含んだ。実施例６Ｅは、１０ｇの硝酸銀／１００ｍｌの水を含む浴を使用した。実施例６Ｆ〜６Ｇは、２０ｇの硝酸銀／１００ｍｌの水を含む浴を使用した。実施例６Ｈ〜６Ｍは、３０ｇの硝酸銀／１００ｍｌの水を含む浴を使用した。
【０１２１】
実施例６Ｅ〜６Ｍを、異なる粒子装填量で水を混ぜ合わせて、表３に示されるように、混合物において異なる濃度の粒子を提供した。実施例１と同じ様式で、実施例６Ｅ〜６Ｎの各々に大腸菌を加えた。大腸菌の対数値の殺傷率は、実施例１と同じ様式で測定した。実施例６Ｅ〜６Ｎの各々に関する大腸菌の対数値の減少が、表３に示されている。
【０１２２】
【表３】
2017526680.tif 000006
【０１２３】
実施例７
実施例７は、実施例１に概説した過程と同様の過程を使用して、平均最長断面寸法が０．３μｍ（実施例７Ａ）および５μｍ（実施例７Ｂ）である粒子に形成したソーダ石灰ケイ酸塩ガラス基体を含んだ。実施例７Ａおよび７Ｂの粒子を、硝酸銀水溶液と共に、実施例１に使用したのと同じ圧力容器に導入した。詳しくは、この溶液は、３０ｇのＡｇＮＯ3および１００ｇの水を含んだ。圧力容器は２５ＭＰａに加圧し、温度は、実施例７Ａのサンプルについては１７５℃に、実施例７Ｂのサンプルについては２００℃に設定した。圧力容器内にＡｇイオンを導入する工程が完了した後、粒子および浴溶液を分離し（デカンテーションし）、室温で乾燥させた。粒子を脱イオン水で３回洗浄して、過剰な硝酸銀を除去し、次いで、４０℃で一晩乾燥させた。
【０１２４】
Ａｇイオンが注入された実施例７Ａおよび７Ｂのサンプルのガラス粒子を、水１ｍｌ当たり１０ｍｇの粒子の濃度で水と混合した。混合物を調製した後の一日目の終わり（すなわち、２４時間の浸漬期間後）に水中に浸出した銀イオンの濃度（ｐｐｍ）を決定するために、混合物のアリコートを評価した。浸出液中の銀イオンの濃度が、図１５に示されたチャートにおいて、実施例７Ａおよび７Ｂについてプロットされている。図１５に示されるように、著しく小さい実施例７Ａの粒子は約７３ｐｐｍで銀イオンを放出し、より大きい実施例７Ｂの粒子は約５ｐｐｍで銀イオンを放出した。理論により束縛するものではないが、実施例７Ａの粒子は、明らかにより大きい表面積を有し、そのより大きい表面積は、圧力容器内での注入中のより高いレベルの銀イオンの取込みに寄与するので、実施例７Ａの粒子は、実施例７Ｂの粒子よりも明らかに高い浸出率で銀イオンを放出すると考えられる。
【０１２５】
本発明の精神または範囲から逸脱せずに、様々な改変および変更が行えることが、当業者に明白であろう。
【０１２６】
以下、本発明の好ましい実施形態を項分け記載する。
【０１２７】
実施形態１
抗菌性材料において、
アルカリを含む無機基体であって、内部を取り囲む表面部分を含む無機基体、および
前記表面部分と前記内部のいずれか１つ以上に配置された抗菌剤、
を含み、
前記アルカリの少なくとも一部が前記表面部分に存在する、抗菌性材料。
【０１２８】
実施形態２
抗菌性材料において、
内部を取り囲む表面部分を含む無機基体、および
前記表面部分と前記内部のいずれか１つ以上に配置された注入された抗菌剤、
を含む抗菌性材料。
【０１２９】
実施形態３
交換された抗菌剤をさらに含み、前記基体が、該抗菌剤により置換される非アルカリ成分を含むものである、実施形態２に記載の抗菌性材料。
【０１３０】
実施形態４
前記無機基体が実質的に無アルカリである、実施形態２に記載の抗菌性材料。
【０１３１】
実施形態５
抗菌性材料において、
陰イオン、および内部を取り囲む表面部分を含む無機基体、および
前記表面部分と前記内部のいずれか１つ以上に配置された抗菌剤、
を含み、
前記陰イオンの少なくとも一部が前記抗菌剤と交換されている、抗菌性材料。
【０１３２】
実施形態６
前記陰イオンが酸素を含む、実施形態５に記載の抗菌性材料。
【０１３３】
実施形態７
前記基体中に約１マイクロメートル以上の深さで、Ｓｉ−ＯＨ、Ｈ2ＯおよびＨ3Ｏ+のいずれか１つ以上をさらに含む、実施形態６に記載の抗菌性材料。
【０１３４】
実施形態８
前記抗菌剤から実質的になる浸出性物質をさらに含む、実施形態１から７いずれか１つに記載の抗菌性材料。
【０１３５】
実施形態９
前記浸出性物質が水分の存在下で放出される、実施形態８に記載の抗菌性材料。
【０１３６】
実施形態１０
前記浸出性物質が約０．１百万分率以下の率で放出される、実施形態９に記載の抗菌性材料。
【０１３７】
実施形態１１
前記浸出性物質が約０．０３ｐｐｍから約７ｐｐｍの率で放出される、実施形態９に記載の抗菌性材料。
【０１３８】
実施形態１２
前記浸出性物質が約５ｐｐｍから約８０ｐｐｍの率で放出される、実施形態９に記載の抗菌性材料。
【０１３９】
実施形態１３
前記抗菌剤が約１質量％から約４０質量％の範囲の量で存在する、実施形態１から５いずれか１つに記載の抗菌性材料。
【０１４０】
実施形態１４
前記抗菌剤の濃度が均一である、実施形態１３に記載の抗菌性材料。
【０１４１】
実施形態１５
前記無機基体がシートまたは粒子を含む、実施形態１から５いずれか１つに記載の抗菌性材料。
【０１４２】
実施形態１６
前記無機基体が、非晶質基体および結晶質基体のいずれか一方を含む、実施形態１から５いずれか１つに記載の抗菌性材料。
【０１４３】
実施形態１７
前記無機基体が、ソーダ石灰ケイ酸塩ガラス、アルミノケイ酸塩ガラス、ホウケイ酸ガラス、およびアルミノホウケイ酸塩ガラスから作られる、実施形態１６に記載の抗菌性材料。
【０１４４】
実施形態１８
前記無機基体が、前記表面部分から前記内部まで延在する圧縮応力層を含む、実施形態１から５いずれか１つに記載の抗菌性材料。
【０１４５】
実施形態１９
前記無機基体が、約１ナノメートル（ｎｍ）から約１０ミリメートル（ｍｍ）の範囲にある平均最長断面寸法を有する粒子を含む、実施形態１８に記載の抗菌性材料。
【０１４６】
実施形態２０
前記平均最長断面寸法が、約１ナノメートル（ｎｍ）から約１０００ナノメートル（ｎｍ）、約１マイクロメートル（μｍ）から約１０００マイクロメートル（μｍ）、および約１ミリメートル（ｍｍ）から約１０ミリメートル（ｍｍ）の範囲のいずれか１つを含む、実施形態１９に記載の抗菌性材料。
【０１４７】
実施形態２１
前記平均最長断面寸法が約０．３μｍから約５μｍの範囲を含む、実施形態１９に記載の抗菌性材料。
【０１４８】
実施形態２２
前記粒子が規則的な形状または不規則な桂城を有する、実施形態１９に記載の抗菌性材料。
【０１４９】
実施形態２３
前記抗菌剤が銀含有作用物質を含み、
前記抗菌性材料が水溶液中で混ぜ合わされたときに、該抗菌性材料が、約０．０３百万分率（ｐｐｍ）から約５百万分率（ｐｐｍ）の範囲の銀イオンの浸出性を有する、実施形態１から５いずれか１つに記載の抗菌性材料。
【０１５０】
実施形態２４
前記抗菌性材料が約０．００７ｇ／リットル以上の抗菌性材料濃度を有する水溶液中に存在し、該水溶液が２３℃の水中の大腸菌に暴露されて９０分後に、大腸菌の濃度において対数値で５以上の減少を示す、実施形態２３に記載の抗菌性材料。
【０１５１】
実施形態２５
前記抗菌剤が、約０．０７ｇ／リットル以上の抗菌性材料濃度を有する水溶液と混ぜ合わされ、該水溶液が２３℃の水中の大腸菌に暴露されて１分後に、大腸菌の濃度において対数値で５以上の減少を示す、実施形態２３に記載の抗菌性材料。
【０１５２】
実施形態２６
前記抗菌性材料が、化粧品、口腔ケア製品、パーソナルケア製品、衣服ケア製品、ホームケア製品、または自動車手入れ製品の一部を構成する、実施形態１から５いずれか１つに記載の抗菌性材料。
【０１５３】
実施形態２７
前記抗菌性材料が、電子機器のタッチセンサー式表示画面またはカバープレート、電子機器の非タッチセンサー式構成部材、家電製品の表面、医療機器の表面、生物学的または医療用包装容器、もしくは乗り物構成部材の表面の一部を構成する、実施形態１から５いずれか１つに記載の抗菌性材料。
【０１５４】
実施形態２８
組成物において、
担体と、
内部を取り囲む表面部分を含む無機基体と、
前記表面部分と前記内部のいずれか１つ以上に配置された抗菌剤と、
を含み、
前記組成物が、
前記無機基体がアルカリを含み、該アルカリの少なくとも一部が前記無機基体の前記表面部分に残留すること、
前記抗菌剤が、前記基体の前記表面部分および前記内部のいずれか１つ以上に注入され、交換されていること、および
前記無機基体が陰イオンを含み、該陰イオンの少なくとも一部が前記抗菌剤と交換されていること、
のいずれか１つを特徴とする、組成物。
【０１５５】
実施形態２９
前記担体が、界面活性剤および高分子のいずれか一方を含む、実施形態２８に記載の組成物。
【０１５６】
実施形態３０
前記組成物が２３℃の水中の大腸菌に暴露されて９０分後に、大腸菌の濃度において対数値で５以上の減少をさらに示す、実施形態２８に記載の組成物。
【０１５７】
実施形態３１
化粧品、口腔ケア製品、パーソナルケア製品、衣服ケア製品、およびホームケア製品のいずれか１つを構成する、実施形態２８に記載の組成物。
【０１５８】
実施形態３２
抗菌性材料を形成する方法において、
無機基体を提供する工程、および
約５ＭＰａ以上の圧力で抗菌剤を前記無機基体中に交換し、注入して、抗菌性材料を提供する工程、
を有してなる方法。
【０１５９】
実施形態３３
前記無機基体がアルカリを含み、該アルカリの少なくとも一部が前記基体の表面に残留する、実施形態３２に記載の方法。
【０１６０】
実施形態３４
前記無機基体が、前記抗菌剤と交換される非アルカリ成分を含む、実施形態３２に記載の方法。
【０１６１】
実施形態３５
前記抗菌性材料を担体と組み合わせる工程をさらに有する、実施形態３２に記載の方法。
【０１６２】
実施形態３６
前記担体が、界面活性剤または高分子のいずれか一方を含む、実施形態３５に記載の方法。
【符号の説明】
【０１６３】
１０    抗菌性材料
１１、３００    基体
１２    表面部分
１４    内部
１６    抗菌剤
２０    領域の深さＤＯＲ
１００    システム
１０２    圧力容器
１０４    圧力容器本体
１０８    圧力容器蓋
１１２    制御装置
１１６    圧力センサ
１２４    温度センサ
２００    浴
【図１Ａ】
2017526680.tif 000007
【図１Ｂ】
2017526680.tif 000008
【図２Ａ】
2017526680.tif 000009
【図２Ｂ】
2017526680.tif 000010
【図２Ｃ】
2017526680.tif 000011
【図２Ｄ】
2017526680.tif 000012
【図２Ｅ】
2017526680.tif 000013
【図２Ｆ】
2017526680.tif 000014
【図３】
2017526680.tif 000015
【図４】
2017526680.tif 000016
【図５】
2017526680.tif 000017
【図６】
2017526680.tif 000018
【図７】
2017526680.tif 000019
【図８】
2017526680.tif 000020
【図９】
2017526680.tif 000021
【図１０】
2017526680.tif 000022
【図１１】
2017526680.tif 000023
【図１２】
2017526680.tif 000024
【図１３】
2017526680.tif 000025
【図１４】
2017526680.tif 000026
【図１５】
2017526680.tif 000027
【国際調査報告】
2017526680.tif 000028
2017526680.tif 000029
2017526680.tif 000030